(57)【要約】      （修正有）【課題】低親水性、低吸湿感受性等に表面特徴が改善されたフィラー材料生成物を調製するための方法の提供。【解決手段】コハク酸無水物を用いて、炭酸カルシウム含有フィラー材料表面に反応生成物を含む処理層を形成する方法。前記コハク酸無水物が、一置換コハク酸無水物であり、置換基において、Ｃ２〜３０の炭素原子総量を有する、線状及び分岐状アルケニル基から選択される基で置換された無水コハク酸である、方法。その結果、表面処理されたフィラー材料を含むポリマー組成物、繊維、フィラメント、フィルム、スレッド等の物品の親水性等を低下させたり、エポキシド樹脂の架橋反応を開始するために使用できる。【選択図】図１
2018008868.tif 000002
【特許請求の範囲】
【請求項１】
コハク酸無水物を用いて表面処理されたフィラー材料生成物を調製するための方法であって、少なくとも：
ａ）以下を有する少なくとも１つの炭酸カルシウム含有フィラー材料を提供する工程、
ｉ）０．１μｍから７μｍの範囲の重量中位粒径ｄ５０、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて０．０１から１重量％の残留総湿分含有量、
ｂ）工程ａ）の少なくとも１つの炭酸カルシウム含有フィラー材料の総乾燥重量に基づいて０．１から３重量％の量で少なくとも１つの一置換コハク酸無水物および場合により少なくとも１つの一置換コハク酸を提供する工程、
ｃ）１つ以上の工程において混合下で、工程ａ）の少なくとも１つの炭酸カルシウム含有フィラー材料の表面を、工程ｂ）の少なくとも１つの一置換コハク酸無水物および任意の少なくとも１つの一置換コハク酸と接触させて、少なくとも１つの一置換コハク酸無水物および任意の少なくとも１つの一置換コハク酸および／またはこれらの塩の反応生成物を含む処理層が、工程ａ）の前記少なくとも１つの炭酸カルシウム含有フィラー材料の表面に形成される工程、
を含み、
ここで接触工程ｃ）の前および／または接触工程ｃ）中の温度は、この温度が少なくとも１つの一置換コハク酸無水物および任意の少なくとも１つの一置換コハク酸の融点を少なくとも２℃超えるように調整される、
方法。
【請求項２】
工程ａ）の少なくとも１つの炭酸カルシウム含有フィラー材料が、粉砕炭酸カルシウム（ＧＣＣ）、沈澱炭酸カルシウム（ＰＣＣ）、変性炭酸カルシウム（ＭＣＣ）およびこれらの混合物から選択される、請求項１に記載の方法。
【請求項３】
工程ａ）の少なくとも１つの炭酸カルシウム含有フィラー材料が、大理石、チョーク、ドロマイト、石灰石およびこれらの混合物を含む群から選択される少なくとも１つの粉砕炭酸カルシウム（ＧＣＣ）および／または１つ以上のアラゴナイト、バテライトおよびカルサイト鉱物学的結晶形態を含む群から選択される少なくとも１つの沈澱炭酸カルシウム（ＰＣＣ）および／または少なくとも１つの変性炭酸カルシウム（ＭＣＣ）を含む、請求項１または２に記載の方法。
【請求項４】
工程ａ）の少なくとも１つの炭酸カルシウム含有フィラー材料が、０．２５μｍから５μｍ、好ましくは０．７μｍから４μｍの重量中位粒径ｄ５０を有する、請求項１から３のいずれか一項に記載の方法。
【請求項５】
工程ａ）の少なくとも１つの炭酸カルシウム含有フィラー材料が、≦１２．５μｍ、好ましくは≦１０μｍ、最も好ましくは≦７．５μｍのトップカット（ｄ９８）を有する、請求項１から４のいずれか一項に記載の方法。
【請求項６】
工程ａ）の少なくとも１つの炭酸カルシウム含有フィラー材料が、ＢＥＴ窒素法によって測定される場合に、０．５から５０ｍ２／ｇ、より好ましくは０．５から３５ｍ２／ｇ、最も好ましくは０．５から１５ｍ２／ｇの比表面積（ＢＥＴ）を有する、請求項１から５のいずれか一項に記載の方法。
【請求項７】
工程ａ）の少なくとも１つの炭酸カルシウム含有フィラー材料が、少なくとも１つの炭酸カルシウム含有フィラー材料の総乾燥重量に基づいて、０．０１から０．２重量％、好ましくは０．０２から０．１５重量％、最も好ましくは０．０４から０．１５重量％の残留総湿分含有量を有する、請求項１から６のいずれか一項に記載の方法。
【請求項８】
工程ａ）の少なくとも１つの炭酸カルシウム含有フィラー材料が、接触工程ｃ）が行われる前に予備加熱され、好ましくは工程ａ）の少なくとも１つの炭酸カルシウム含有フィラー材料は、５０から２００℃、より好ましくは８０から２００℃、さらにより好ましくは９０から１５０℃、最も好ましくは１００から１３０℃の温度で予備加熱される、請求項１から７のいずれか一項に記載の方法。
【請求項９】
工程ｂ）の少なくとも１つの一置換コハク酸無水物および任意の少なくとも１つの一置換コハク酸が、少なくとも１つの炭酸カルシウム含有フィラー材料の総乾燥重量に基づいて、総量で０．１から２．５重量％の量、好ましくは０．１から２重量％の量、より好ましくは０．１から１．５重量％の量、さらにより好ましくは０．１から１重量％の量、最も好ましくは０．２から０．８重量％の量で提供される、請求項１から８のいずれか一項に記載の方法。
【請求項１０】
工程ｂ）の少なくとも１つの一置換コハク酸無水物が、置換基においてＣ２からＣ３０、好ましくはＣ３からＣ２５、最も好ましくはＣ４からＣ２０の炭素原子総量を有する線状、分岐状脂肪族および環状基から選択される基で一置換された無水コハク酸からなる、請求項１から９のいずれか一項に記載の方法。
【請求項１１】
工程ｂ）の少なくとも１つの一置換コハク酸無水物が、少なくとも１つのアルキル一置換コハク酸無水物であり、好ましくはエチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物およびこれらの混合物を含む群から選択される少なくとも１つのアルキル一置換コハク酸無水物である、請求項１から１０のいずれか一項に記載の方法。
【請求項１２】
工程ｂ）の少なくとも１つの一置換コハク酸無水物が、少なくとも１つのアルケニル一置換コハク酸無水物であり、好ましくはエテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物およびこれらの混合物を含む群から選択される少なくとも１つのアルケニル一置換コハク酸無水物である、請求項１から１０のいずれか一項に記載の方法。
【請求項１３】
工程ｂ）の少なくとも１つの一置換コハク酸無水物および任意の少なくとも１つの一置換コハク酸が、工程ａ）の少なくとも１つの炭酸カルシウム含有フィラー材料の総乾燥重量に基づいて、０．１から２重量％、好ましくは０．２から１．５重量％、最も好ましくは０．３から１重量％の総量で接触工程ｃ）において添加される、請求項１から１２のいずれか一項に記載の方法。
【請求項１４】
工程ｂ）の少なくとも１つの一置換コハク酸が、少なくとも１つの一置換コハク酸無水物および少なくとも１つの一置換コハク酸のモル合計に基づいて≦１０ｍｏｌ％の量で存在する、請求項１から１３のいずれか一項に記載の方法。
【請求項１５】
接触工程ｃ）が、３０から２００℃、好ましくは８０から１５０℃、最も好ましくは１１０から１３０℃の温度で行われる、請求項１から１４のいずれか一項に記載の方法。
【請求項１６】
接触工程ｃ）が、バッチまたは連続方法において、好ましくは０．１から１０００秒の期間行われる、請求項１から１５のいずれか一項に記載の方法。
【請求項１７】
接触工程ｃ）が連続方法であり、１つまたは幾つかの接触工程を含み、総接触時間が０．１から２０秒、好ましくは０．５から１５秒、最も好ましくは１から１０秒である、請求項１６に記載の方法。
【請求項１８】
工程ｃ）において前記少なくとも１つの炭酸カルシウム含有フィラー材料の表面に形成された一置換コハク酸および／または少なくとも１つの一置換コハク酸無水物の塩の反応生成物が、これらの１つ以上のカルシウム塩および／または１つ以上のマグネシウム塩である、請求項１から１７のいずれか一項に記載の方法。
【請求項１９】
方法がさらに、工程ａ）の少なくとも１つの炭酸カルシウム含有フィラー材料と、１つ以上の工程において、少なくとも１つの有機材料、例えばポリシロキサンとを接触させる工程ｄ）を含む、請求項１から１８のいずれか一項に記載の方法。
【請求項２０】
接触工程ｄ）が、接触工程ｃ）の間および／または接触工程ｃ）の後に、好ましくは接触工程ｃ）の後に行われる、請求項１９に記載の方法。
【請求項２１】
接触工程ｄ）が、４０から２００℃、好ましくは５０から１５０℃、最も好ましくは６０から１２０℃の温度において行われる、請求項１９または２０に記載の方法。
【請求項２２】
少なくとも１つの有機材料が、工程ａ）の少なくとも１つの炭酸カルシウム含有フィラー材料の総乾燥重量に基づいて、１００から１０００ｐｐｍ、好ましくは２００から８００ｐｐｍ、最も好ましくは３００から７００ｐｐｍの量で接触工程ｄ）において添加される、請求項１９から２１のいずれか一項に記載の方法。
【請求項２３】
得られた表面処理されたフィラー材料生成物が、２３℃（±２℃）の温度において０．１から０．８ｍｇ／ｇ、好ましくは０．２から０．７ｍｇ／ｇ、最も好ましくは０．２から０．６ｍｇ／ｇの吸水性を有する、請求項１から２２のいずれか一項に記載の方法。
【請求項２４】
得られた表面処理されたフィラー材料生成物が、≧２５０℃、好ましくは≧２６０℃、最も好ましくは≧２７０℃の揮発性物質オンセット温度を有する、請求項１から２３のいずれか一項に記載の方法。
【請求項２５】
得られた表面処理されたフィラー材料生成物が、沈降法を用いて＋２３℃（±２℃）で測定して、水：エタノール体積比が８：２未満の親水性を有する、請求項１から２４のいずれか一項に記載の方法。
【請求項２６】
表面処理されたフィラー材料生成物であって、
ａ）以下を有する請求項１から７のいずれか一項で規定された少なくとも１つの炭酸カルシウム含有フィラー材料、
ｉ）０．１μｍから７μｍの範囲の重量中位粒径ｄ５０値、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて≦１重量％の残留総湿分含有量ならびに
ｂ）請求項１または１０から１２または１８のいずれか一項で規定された少なくとも１つの一置換コハク酸無水物および少なくとも１つの一置換コハク酸ならびに／またはこれらの塩の反応生成物を含む、少なくとも１つの炭酸カルシウム含有フィラー材料の表面上の処理層、
を含み、
ここで、表面処理されたフィラー材料生成物は、少なくとも１つの炭酸カルシウム含有フィラー材料の総乾燥重量に基づいて、０．１から３重量％の量で処理層を含む、
表面処理されたフィラー材料生成物。
【請求項２７】
少なくとも１つの一置換コハク酸無水物および任意の少なくとも１つの一置換コハク酸とその塩の反応生成物とのモル比が、９９．９：０．１から０．１：９９．９、好ましくは７０：３０から９０：１０である、請求項２６に記載の表面処理されたフィラー材料生成物。
【請求項２８】
一置換コハク酸および／または少なくとも１つの一置換コハク酸無水物の塩の反応生成物が、１つ以上のそのカルシウムおよび／またはマグネシウム塩である、請求項２６または２７に記載の表面処理されたフィラー材料生成物。
【請求項２９】
処理層がさらに、少なくとも１つの有機材料、例えばポリシロキサンを含む、請求項２６から２８のいずれか一項に記載の表面処理されたフィラー材料生成物。
【請求項３０】
表面処理されたフィラー材料生成物が、少なくとも１つの炭酸カルシウム含有フィラー材料の総乾燥重量に基づいて０．１から２．５重量％の量、好ましくは０．１から２重量％の量、より好ましくは０．１から１．５重量％の量、さらにより好ましくは０．１から１重量％の量、最も好ましくは０．２から０．８重量％の量で処理層を含む、請求項２６から２９のいずれか一項に記載の表面処理されたフィラー材料生成物。
【請求項３１】
少なくとも１つのポリマー性樹脂およびポリマー組成物の総重量に基づいて、１から８５重量％の請求項２６から３０で規定された表面処理されたフィラー材料生成物を含むポリマー組成物。
【請求項３２】
少なくとも１つのポリマー性樹脂が、少なくとも１つの熱可塑性ポリマーであり、好ましくはポリオレフィン、ポリアミド、ハロゲン含有ポリマーおよび／またはポリエステルのホモポリマーおよび／またはコポリマーを含む群から選択される熱可塑性ポリマーである、請求項３１に記載のポリマー組成物。
【請求項３３】
ポリマー組成物が、マスターバッチであり、好ましくはマスターバッチが、マスターバッチの総重量に基づいて、５０から８５重量％、好ましくは６０から８５重量％、より好ましくは７０から８０重量％の量で表面処理されたフィラー材料生成物を含む、請求項３１または３２に記載のポリマー組成物。
【請求項３４】
請求項２６から３０のいずれか一項に記載の表面処理されたフィラー材料生成物および／または請求項３１から３３のいずれか一項に記載のポリマー組成物を含む繊維および／またはフィラメントおよび／またはフィルムおよび／またはスレッド。
【請求項３５】
請求項２６から３０のいずれか一項に記載の表面処理されたフィラー材料生成物および／または請求項３１から３３のいずれか一項に記載のポリマー組成物および／または請求項３４に記載の繊維および／またはフィラメントおよび／またはフィルムおよび／またはスレッドを含む物品であって、物品が、衛生製品、医療およびヘルスケア製品、フィルタ製品、ジオテキスタイル製品、農業および園芸製品、衣類、履物およびバッグ製品、家庭用および工業用製品、パッケージング製品、建設製品などを含む群から選択される、物品。
【請求項３６】
炭酸カルシウム含有フィラー材料表面の親水性を低下させるための、請求項１または１０から１２のいずれか一項で規定された一置換コハク酸無水物の使用。
【請求項３７】
エポキシド樹脂の架橋反応を開始するための請求項２６または２７のいずれか一項で規定された表面処理されたフィラー材料生成物の使用。
【発明の詳細な説明】
【技術分野】
【０００１】
本発明は、コハク酸無水物を用いて表面処理されたフィラー材料生成物を調製するための方法、表面処理されたフィラー材料生成物、ポリマー組成物、この表面処理されたフィラー材料生成物および／またはこのポリマー組成物を含む繊維および／またはフィラメントおよび／またはフィルムおよび／またはスレッド、この表面処理されたフィラー材料生成物および／またはこのポリマー組成物および／またはこの繊維および／またはフィラメントおよび／またはフィルムおよび／またはスレッドを含む物品、ならびに炭酸カルシウム含有フィラー材料表面の親水性を低下させるための一置換コハク酸無水物の使用およびエポキシド樹脂の架橋反応を開始するための表面処理されたフィラー材料生成物の使用に関する。
【背景技術】
【０００２】
実際、フィラー材料および特に炭酸カルシウム含有フィラー材料は、ポリエチレン（ＰＥ）、ポリプロピレン（ＰＰ）、ポリウレタン（ＰＵ）、ポリ塩化ビニル（ＰＶＣ）、ポリエステル（ＰＥＳ）および／またはポリアミド（ＰＡ）で通常構成された熱可塑性ポリマー生成物、例えば繊維、フィラメント、フィルムおよび／またはスレッドにおいて粒子状フィラーとして使用されることが多い。しかし、コーティングを有するフィラー材料を提供するためにおよびポリマー組成物中のこの鉱物フィラー材料の分散性を改善するために、ならびに可能性としてこのポリマー組成物の加工処理性を改善するためおよび／または最終的な適用生成物、例えば繊維、フィラメント、フィルムおよび／またはスレッドの特性を改善するために、添加剤が導入される。こうした添加剤を排除すれば、得られた繊維、フィラメント、フィルムおよび／またはスレッドの質が許容できない程度に低下する。さらに、こうした鉱物フィラー材料は、一般にこうした鉱物フィラーの適用の間におよび／またはこうした鉱物フィラーを含むこのポリマー生成物の加工処理において到達する温度で放出する揮発性物質の存在に関連していることに留意すべきである。こうした揮発性物質は、例えば：
鉱物フィラーに固有に関連しており（「固有の揮発性物質」）、特に水と関連し得るおよび／または
例えばポリマー性プラスチック媒体内において鉱物フィラーをより分散性にするために、鉱物フィラーの処理の間に導入され得る（「添加揮発性物質」）、および／または
固有の有機材料および／または添加された有機材料と、鉱物フィラーとの反応によって生じ得る；こうした反応は、特に鉱物フィラーを含むポリマー性材料の導入および／または加工処理の間、例えば押出またはコンパウンド工程の間に到達する温度によって誘導または向上され得る；および／または
固有の有機材料および／または添加された有機材料の分解によって生じ、ＣＯ２、水および可能性としてこれらの有機材料の低分子質量のフラクションを形成し得る；こうした分解は、特に鉱物フィラーを含むポリマー性材料の導入および／または加工処理の間、例えば押出またはコンパウンド工程の間に到達する温度によって誘導または向上され得る。
【０００３】
こうした揮発性物質の存在の結果として、不均一表面を導き、ひいてはこうしたフィラー材料を含む最終ポリマー生成物の質の劣化を導くボイドを含まない繊維、フィラメント、フィルムおよび／またはスレッドを調製するのが困難となり得る。さらに、揮発性物質は、こうした繊維、フィラメント、フィルムおよび／またはスレッドの引張および引裂強度の低下を導く場合があり、この視覚的態様、特にこの視覚的均一性を劣化し得る。さらに、揮発性物質は、コンパウンド工程の間に鉱物が充填されたポリマー溶融物の過剰の発泡を発生させ、真空抽出時に所望でない生成物の構築を生じ、故にアウトプット割合が強制的に低下し得る。
【０００４】
当該技術分野において、幾つかの試みが、鉱物フィラー材料、特に炭酸カルシウム含有鉱物フィラー材料の適用性を改善するために、例えばこうした鉱物フィラー材料を脂肪族カルボン酸および脂肪族カルボン酸塩（場合によっては脂肪酸および脂肪酸塩と称される場合もある。）で処理することによって、行われていた。例えば、特許文献１は、超微細な天然炭酸カルシウムに関し、これは場合により１つもしくは幾つかの脂肪酸または１つもしくは幾つかの塩またはこれらの混合物で処理されてもよく、ポリマー組成物のためのレオロジー調整剤として使用される。
【０００５】
同様に、特許文献２は、結晶性ポリプロピレンと共にこの炭酸カルシウムを混錬する場合に潤滑剤添加剤の添加を制限するためにおよびポリプロピレンの衝撃強度を制限する炭酸カルシウム凝集体の形成を回避するために、高級脂肪族酸およびこれらの金属塩を含んでいてもよい分散剤で表面処理された沈澱炭酸カルシウムに関する。
【０００６】
特許文献３は、少なくとも１０個の炭素原子を有する脂肪酸を用いる通気性フィルムのための表面処理された炭酸カルシウムフィラーに関し、ここで処理工程の前および後のフィラーは、０．１重量％未満の範囲で湿分をほとんど含んでいないようにしなければならない。
【０００７】
しかし、こうした低湿分含有量を達成し、維持するために、多量のエネルギーおよびコスト消費を必要とする。故に、こうした低湿分含有量は、低いエネルギーコストにおいて表面処理されたフィラー材料生成物の良好な質を達成するために固体鉱物表面と処理添加剤との反応に影響し、制御するための理想のパラメータではない。
【０００８】
非特許文献１には、鉱物フィラー材料を含むバッチ懸濁液を分散剤と室温で１時間接触させる湿式処理方法が記載されている。しかし、こうした湿式処理方法は、処理のための乾燥生成物の湿潤および後続の乾燥がエネルギーおよびコスト消費型であるという不利益を有する。
【０００９】
特許文献４において、改善されたレオロジーおよび接着特性を有するポリ塩化ビニルに基づく自動車用の垂れ防止アンダーシール組成物に関し、実施例７は、鉱物フィラーを処理するために使用される脂肪酸と組み合わせた１２−ヒドロキシステアリン酸のアンモニウム塩の混合物（１：１の重量比）を開示している。
【００１０】
特許文献５は、架橋性および／または架橋されたナノフィラー組成物に関し、この組成物は、任意の実施形態において、ステアリン酸、ステアレート、シラン、シロキサンおよび／またはチタネートでコーティングされていてもよくまたはコーティングされていなくてもよいフィラーを追加的に含んでいてもよい。こうしたナノフィラー組成物は、バリア特性、強度および熱歪温度を増大させるために使用され、医療、自動車、電気、建設および食品用途に有用となる。
【００１１】
特許文献６は、飽和および不飽和脂肪族カルボン酸およびこれらの塩と有機化合物、例えばフタル酸エステルとの組み合わせで表面がコーティングされた分散性炭酸カルシウム粒子が記載されており、これらは、接着剤組成物に使用されて、粘度安定性および接着特性を改善する。
【００１２】
さらに、特許文献６は、飽和および不飽和脂肪族カルボン酸／塩の混合物の実装を必要とする。不飽和脂肪族カルボン酸／塩の存在は、不飽和脂肪族カルボン酸／塩を含む材料のいずれかの加工処理の間に、二重結合に関連する所望でないインサイチュの副反応の危険性を増大させる。追加的に、不飽和脂肪族カルボン酸／塩の存在は、これが実装されている材料において、変色、所望でない臭いの発生、特に鼻につく臭いを生じ得る。
【００１３】
特許文献７の請求項１１には、少なくとも１つの高分子量の不飽和脂肪酸のけん化ナトリウム塩溶液または少なくとも１つの高分子量不飽和脂肪酸および少なくとも１つの高分子量不飽和脂肪酸の組み合わせが、沈澱炭酸カルシウムの予備加熱されたスラリーに添加されて、さらなる方法工程を伴う加工処理の前に、最終的に炭酸カルシウムに所望のレベルの脂肪酸コーティングを提供し得ることが示されている。
【００１４】
特許文献８の要約書には、塩化ビニル組成物の熱安定性を改善するために使用される所与の相対量の剛性の塩化ビニル樹脂、脂肪酸処理されたコロイド状炭酸カルシウムおよびステアリン酸バリウムを含む組成物が開示されている。
【００１５】
特許文献９には、コーティング材料のためのキャリアとしてスチームを用いる多孔性鉱物の圧力コーティングによって調製された改善された疎水性コーティングを有する鉱物フィラー材料が記載されている。このコーティング材料は、他の選択肢のうち、長鎖脂肪族脂肪酸およびこれらの塩から選択されてもよい。
【００１６】
特許文献１０には、（ａ）アルカリ土類金属炭酸塩および少なくとも１つの所与の脂肪族カルボン酸の反応生成物を含む第１の構成成分、ならびに（ｂ）第１の構成成分よりも実質的に高い炭酸塩放出温度を有し、式ＣＨ３（ＣＨ２）ｍＣＯＯＲの化合物を含む第２の構成成分で形成された組成物を含む疎水性材料のコーティングを粒子上に有する、粒子状アルカリ土類金属炭酸塩材料生成物が記載されている。
【００１７】
特許文献１１は、少なくとも１つのポリマー性樹脂、ならびに約５ミクロン以下の平均粒径を有し、および／または約１５ミクロン未満のトップカットを有する少なくとも１つのフィラーを含むスパンレイド繊維に関し、ここで少なくとも１つのフィラーは、スパンレイド繊維の総重量に対して約４０重量％未満の量で存在する。フィラーのコーティングは、脂肪酸およびこれらの塩およびエステル、例えばステアリン酸、ステアレート、ステアリン酸アンモニウムおよびステアリン酸カルシウムから選択される少なくとも１つの有機材料であることが記載されている。
【００１８】
特許文献１２は、充填熱可塑性組成物、特に充填低密度ポリエチレン組成物に関し、押出方法によって生成物または物品に形成されるべきである。疎水化剤は有機カルボン酸またはこれらの部分的または完全に中和された塩であり、これは、粒子状鉱物フィラーが中性からアルカリ性の表面反応、例えば炭酸カルシウムを有する場合、好ましくは、８から２８個の炭素原子を有する少なくとも１つの飽和または不飽和炭化水素鎖を有することがさらに記載されている。
【００１９】
しかし、先行技術は、ポリマー組成物に好適であり、以下の多面的な技術的問題を解決する表面処理された鉱物フィラー材料をほとんど開示していない：
繊維、フィラメントおよび／またはフィルムおよび／またはスレッド用途のために十分疎水性であるように、表面処理されたフィラー材料を調製すること；
湿分吸着が、例えば≦０．８ｍｇ／ｇであるように、低吸湿感受性を有する表面処理されたフィラー材料を調製すること；
上昇した揮発性物質オンセット温度を特徴とする表面処理されたフィラー材料を調製すること；
２５℃から３５０℃で放出される限られた総量の揮発性物質を特徴とする表面処理されたフィラー材料を調製すること；
作業可能な粘度、即ち２０℃で１．０００ｍＰａ．ｓ未満の粘度を特徴とする表面処理剤を用いることによって表面処理されたフィラー材料を調製すること；
同じアルキル置換基を含む脂肪族カルボン酸に比べて少なくとも等価な引火点を特徴とする表面処理剤を同定し、熱曝露下での表面処理中に安全性要件が増大せず、および／または等しい処理温度での安全性の危険性がほぼ同じになるようにすること；
少なくとも１つの表面処理されたフィラー材料が、表面処理されたフィラー材料の表面に対応するカルシウム塩を創出するために表面処理剤と接触した状態で塩交換を行うかどうかに拘わらず、上記を達成する表面処理剤を同定すること；
こうした鉱物フィラー材料を含む繊維、フィラメント、フィルムおよびスレッドが、良好な機械的特性、例えば引張係数、降伏時および破断時の引張試験、破断時の伸びおよび引裂抵抗を示す。
【００２０】
故に、記載された前述の技術問題に対処し、特にこうした表面処理されたフィラー材料生成物を含む最終用途生成物、例えば繊維、フィラメント、フィルムおよびスレッドの機械的特性を改善するための表面処理された炭酸カルシウム含有鉱物フィラー材料を調製することを可能にする表面処理されたフィラー材料生成物を調製するための方法を提供することが今なお必要とされている。
【先行技術文献】
【特許文献】
【００２１】
【特許文献１】国際公開第２０００／２０３３６号
【特許文献２】米国特許第４，４０７，９８６号明細書
【特許文献３】欧州特許第０９９８５２２号明細書
【特許文献４】欧州特許第０３２５１１４号明細書
【特許文献５】国際公開第２００３／０８２９６６号
【特許文献６】米国特許出願公開第２００２／０１０２４０４号明細書
【特許文献７】国際公開第９２／０２５８７号
【特許文献８】特許第５４１６２７４６号公報
【特許文献９】米国特許第４，５２０，０７３号明細書
【特許文献１０】国際公開第２００１／３２７８７号
【特許文献１１】国際公開第２００８／０７７１５６号
【特許文献１２】英国特許出願公開第２３３６３６６号明細書
【非特許文献】
【００２２】
【非特許文献１】ＤｅＡｒｍｉｔｔ  ｅｔ  ａｌ．，Ｉｍｐｒｏｖｅｄ  ｔｈｅｒｍｏｐｌａｓｔｉｃ  ｃｏｍｐｏｓｉｔｅｓ  ｂｙ  ｏｐｔｉｍｉｓｅｄ  ｓｕｒｆａｃｅ  ｔｒｅａｔｍｅｎｔ  ｏｆ  ｔｈｅ  ｍｉｎｅｒａｌ  ｆｉｌｌｅｒｓ，Ｉｎｓｔｉｔｕｔｅ  ｆｏｒ  Ｓｕｒｆａｃｅ  Ｃｈｅｍｉｓｔｒｙ，Ａｕｇｕｓｔ  ２０００
【発明の概要】
【発明が解決しようとする課題】
【００２３】
従って、本発明の目的は、改善された表面特徴、および特に低親水性を有する表面処理されたフィラー材料生成物を調製するための方法を提供することである。さらなる目的は、低吸湿感受性を特徴とする表面処理されたフィラー材料生成物を調製するための方法を提供することである。なおさらなる目的は、高揮発性のオンセット温度を有する表面処理されたフィラー材料生成物を調製するための方法を提供することである。なおさらなる目的は、２５から３５０℃の温度にて放出された制限された量の総揮発性物質を特徴とする表面処理されたフィラー材料生成物を調製するための方法を提供することである。さらなる目的は、容易に取り扱うことができ、高い引火点を特徴とする表面処理剤を用いることによって、表面処理されたフィラー材料生成物を調製するための方法を提供することである。さらなる目的は、コスト効率が良く、温和な条件下で、即ち強力な熱処理を回避することによって行われることができる表面処理されたフィラー材料生成物を調製するための方法を提供することである。さらなる目的は、本発明の以下の説明から収集できる。
【課題を解決するための手段】
【００２４】
前述および他の目的は、本明細書において請求項１で規定される主題によって解決される。
【００２５】
表面処理されたフィラー材料生成物を調製するための本発明の方法の有利な実施形態は、対応する従属請求項に規定される。
【００２６】
本願の１つの態様によれば、コハク酸無水物を用いて表面処理されたフィラー材料生成物を調製するための方法が提供され、この方法は、少なくとも以下の工程を含む：
ａ）以下を有する少なくとも１つの炭酸カルシウム含有フィラー材料を提供する工程、
ｉ）０．１μｍから７μｍの範囲の重量中位粒径ｄ５０、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて０．０１から１重量％の残留総湿分含有量、
ｂ）工程ａ）の少なくとも１つの炭酸カルシウム含有フィラー材料の総乾燥重量に基づいて０．１から３重量％の量で少なくとも１つの一置換コハク酸無水物および場合により少なくとも１つの一置換コハク酸を提供する工程、
ｃ）１つ以上の工程において混合下で、工程ａ）の少なくとも１つの炭酸カルシウム含有フィラー材料の表面を、工程ｂ）の少なくとも１つの一置換コハク酸無水物および任意の少なくとも１つの一置換コハク酸と接触させて、少なくとも１つの一置換コハク酸無水物および任意の少なくとも１つの一置換コハク酸および／またはこれらの塩の反応生成物を含む処理層が、工程ａ）の少なくとも１つの炭酸カルシウム含有フィラー材料の表面に形成される工程、
ここで接触工程ｃ）の前および／または接触工程ｃ）中の温度は、少なくとも１つの一置換コハク酸無水物および任意の少なくとも１つの一置換コハク酸の融点を少なくとも２℃超えるように調整される。
【図面の簡単な説明】
【００２７】
【図１】優れた機械的特性を示す、表面処理されたフィラー材料生成物を含む繊維および／またはフィラメントおよび／またはフィルムおよび／またはスレッド。
【図２】炭酸カルシウムを含有するＰＰマルチフィラメント繊維の走査電子顕微鏡写真（ＳＥＭ)。
【発明を実施するための形態】
【００２８】
本発明者らは、驚くべきことに、表面処理されたフィラー材料生成物を調製するための前述の方法が、強力な熱処理の使用を回避し、十分な親水性および非常に低い吸湿感受性、ならびに少なくとも２５０℃の高揮発性物質オンセット温度、２５から３５０℃の温度で放出される制限された量の総揮発性物質、高い引火点を提供し、繊維、フィラメント、フィルムおよび／またはスレッドおよびこの表面処理されたフィラー材料生成物を含む対応する物品に改善された機械的特性を付与する表面処理されたフィラー材料生成物を導くことを見出した。より正確には、本発明者らは、この方法によって得られる表面処理されたフィラー材料生成物の表面特徴が、定義された一置換コハク酸無水物の添加によって改善できることを見出した。
【００２９】
本発明の趣旨上、以下の用語が以下の意味を有することを理解すべきである：
本発明の趣旨上、本発明の意味において用語「フィラー材料」は、紙、プラスチック、ゴム、塗料および接着剤などのような材料に添加されて、より高価な材料、例えばバインダの消費を減らすまたは生成物の技術的特性を向上させる鉱物起源の物質を指す。当業者は、それぞれの分野において使用される通常のフィラー材料について非常によく分かっている。さらに、用語「炭酸カルシウム含有フィラー材料」は、炭酸カルシウム含有フィラー材料の総乾燥重量に基づいて少なくとも８０重量％の炭酸カルシウムを含む材料を指す。
【００３０】
本発明の意味において、用語「表面処理されたフィラー材料生成物」は、炭酸カルシウム含有フィラー材料の表面の少なくとも一部にコーティング層を得るために、表面処理剤と接触している炭酸カルシウム含有フィラー材料を指す。
【００３１】
用語「コハク酸無水物」はまた、ジヒドロ−２，５−フランジオン、コハク酸無水物またはスクシニルオキシドであり、分子式Ｃ４Ｈ４Ｏ３を有し、コハク酸の酸無水物である。
【００３２】
本発明の意味において用語「一置換」コハク酸無水物は、１つの置換基で置換されたコハク酸無水物を指す。
【００３３】
本発明の意味において用語「一置換」コハク酸は、１つの置換基で置換されたコハク酸を指す。
【００３４】
用語「乾燥」炭酸カルシウム含有フィラー材料は、フィラー材料重量に対して０．３重量％未満の水を有するフィラー材料であると理解される。％水（残留する総湿分含有量に等しい。）は、Ｃｏｕｌｏｍｅｔｒｉｃ  Ｋａｒｌ  Ｆｉｓｃｈｅｒ測定方法に従って決定され、ここでフィラー材料は２２０℃に加熱され、蒸気として放出され、窒素ガス流（１００ｍｌ／分）を用いて単離される水含有量は、Ｃｏｕｌｏｍｅｔｒｉｃ  Ｋａｒｌ  Ｆｉｓｃｈｅｒユニットにおいて決定される。
【００３５】
本発明の意味において、用語「塩の反応生成物」は、炭酸カルシウム含有フィラー材料を１つ以上の一置換コハク酸無水物と接触させることによって得られる生成物を指す。この塩の反応生成物は、適用された一置換コハク酸無水物から形成された一置換コハク酸と、炭酸カルシウム含有フィラー材料の表面に位置する反応性分子との間に形成される。代替としてこの塩の反応生成物は、少なくとも１つの一置換コハク酸無水物と共に場合により存在し得る一置換コハク酸と、炭酸カルシウム含有フィラー材料の表面に位置する反応性分子との間に形成される。
【００３６】
本発明の意味において鉱物フィラーの用語「比表面積」（ｍ２／ｇ単位）は、当業者に周知である、吸着ガスとして窒素を用いるＢＥＴ方法を用いて決定される（ＩＳＯ９２７７：１９９５）。鉱物フィラーの総表面積（ｍ２単位）は、次いで比表面積と、処理前の鉱物フィラーの質量（ｇ単位）とを乗算することによって得られる。
【００３７】
本明細書で使用される場合、および当該技術分野において一般に規定されるように、「ｄ５０」値は、Ｍｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００（操作機器ソフトウェアバージョン１．０４）を用いることによって行われる測定に基づいて決定され、粒子体積または質量の５０％（中位点）が特定された値に等しい直径を有する粒子によって占められるサイズとして規定される。この方法および機器は、当業者に既知であり、一般にフィラーおよび顔料のグレインサイズを決定するために使用される。測定は、０．１重量％Ｎａ４Ｐ２Ｏ７の水溶液中で行われる。サンプルは、高速攪拌機および超音速を用いて分散される。
【００３８】
用語「含む（ｃｏｍｐｒｉｓｉｎｇ）」が本明細書および特許請求の範囲において使用される場合、これは、主要または軽微な機能上の重要性を有する他の非特定要素を排除しない。本発明の趣旨上、用語「からなる」は、用語「含む」の好ましい実施形態であると考えられる。以降、群が少なくとも特定数の実施形態を含むように規定される場合に、これはまた、好ましくはこれらの実施形態のみからなる群を開示することが理解されるべきである。
【００３９】
用語「含む（ｉｎｃｌｕｄｉｎｇ）」または「有する」という用語が使用されるときはいつでも、これらの用語は上記で定義されるような「含む」に等価であることを意味する。
【００４０】
単数名詞を指すときに不定冠詞または定冠詞、例えば「ａ」、「ａｎ」または「ｔｈｅ」が使用される場合、これは、他に具体的に記述されない限り、複数のこの名詞を含む。
【００４１】
本発明の別の態様によれば、以下を含む表面処理されたフィラー材料生成物が提供される、
ａ）以下を有する少なくとも１つの炭酸カルシウム含有フィラー材料
ｉ）０．１から７μｍの範囲の重量中位粒径ｄ５０値、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて１重量％未満の残留総湿分含有量および
ｂ）少なくとも１つの一置換コハク酸無水物および一置換コハク酸および／またはこれらの塩の反応生成物を含む、少なくとも１つの炭酸カルシウム含有フィラー材料の表面上の処理層、
ここで、表面処理されたフィラー材料生成物は、少なくとも１つの炭酸カルシウム含有フィラー材料の総乾燥重量に基づいて、０．１から３重量％の量で処理層を含む。
【００４２】
少なくとも１つの一置換コハク酸無水物および任意の少なくとも１つの一置換コハク酸とこれらの塩の反応生成物とのモル比は、０．１：９９．９から９９．９：０．１、好ましくは３０：７０から１０：９０であるのが好ましい。少なくとも１つの一置換コハク酸無水物および／または少なくとも１つの一置換コハク酸の塩の反応生成物は、これらの１つ以上のカルシウムおよび／またはマグネシウム塩であることも好ましい。処理層はさらに、少なくとも１つの有機材料、例えばポリシロキサンを含むことがさらに好ましい。表面処理されたフィラー材料生成物は、少なくとも１つの炭酸カルシウム含有フィラー材料の総乾燥重量に基づいて０．１から２．５重量％の量、好ましくは０．１から２重量％の量、より好ましくは０．１から１．５重量％の量、さらにより好ましくは０．１から１重量％の量、最も好ましくは０．２から０．８重量％の量で処理層を含むことも好ましい。
【００４３】
本発明のさらなる態様によれば、少なくとも１つのポリマー性樹脂およびポリマー組成物の総重量に基づいて１から８５重量％の表面処理されたフィラー材料生成物を含むポリマー組成物が提供される。少なくとも１つのポリマー性樹脂は少なくとも１つの熱可塑性ポリマー、好ましくはポリオレフィン、ポリアミド、ハロゲン含有ポリマーおよび／またはポリエステルのホモポリマーおよび／またはコポリマーを含む群から選択される熱可塑性ポリマーであるのが好ましい。ポリマー組成物はマスターバッチであり、好ましくはマスターバッチは、マスターバッチの総重量に基づいて５０から８５重量％、好ましくは６０から８５重量％、より好ましくは７０から８０重量％の量で表面処理されたフィラー材料生成物を含むことも好ましい。
【００４４】
本発明のなおさらなる態様によれば、表面処理されたフィラー材料生成物および／またはポリマー組成物を含む繊維および／またはフィラメントおよび／またはフィルムおよび／またはスレッドが提供される。本発明の別の態様によれば、表面処理されたフィラー材料生成物および／またはポリマー組成物および／または繊維および／またはフィラメントおよび／またはフィルムおよび／またはスレッドを含む物品が提供され、ここでこの物品は、衛生製品、医療およびヘルスケア製品、フィルタ製品、ジオテキスタイル製品、農業および園芸製品、衣類、履物およびバッグ製品、家庭用および産業用製品、パッケージング製品、建設製品などを含む群から選択される。本発明の別の態様によれば、炭酸カルシウム含有フィラー材料表面の親水性を低下させるための一置換コハク酸無水物の使用が提供される。本発明のさらなる態様によれば、エポキシド樹脂の架橋反応を開始するための表面処理されたフィラー材料生成物の使用が提供される。
【００４５】
本発明の１つの実施形態によれば、工程ａ）の少なくとも１つの炭酸カルシウム含有フィラー材料は、粉砕炭酸カルシウム（ＧＣＣ）、沈澱炭酸カルシウム（ＰＣＣ）、変性炭酸カルシウム（ＭＣＣ）およびこれらの混合物から選択される。
【００４６】
本発明の別の実施形態によれば、工程ａ）の少なくとも１つの炭酸カルシウム含有フィラー材料は、大理石、チョーク、ドロマイト、石灰石およびこれらの混合物を含む群から選択される少なくとも１つの粉砕炭酸カルシウム（ＧＣＣ）および／または１つ以上のアラゴナイト、バテライトおよびカルサイト鉱物学的結晶形態を含む群から選択される少なくとも１つの沈澱炭酸カルシウム（ＰＣＣ）および／または少なくとも１つの変性炭酸カルシウム（ＭＣＣ）を含む。
【００４７】
本発明のさらに別の実施形態によれば、工程ａ）の少なくとも１つの炭酸カルシウム含有フィラー材料は、０．２５μｍから５μｍ、好ましくは０．７μｍから４μｍの重量中位粒径ｄ５０を有する。
【００４８】
本発明の１つの実施形態によれば、工程ａ）の少なくとも１つの炭酸カルシウム含有フィラー材料は、≦１２．５μｍ、好ましくは≦１０μｍ、最も好ましくは≦７．５μｍのトップカット（ｄ９８）を有する。
【００４９】
本発明の別の実施形態によれば、工程ａ）の少なくとも１つの炭酸カルシウム含有フィラー材料は、ＢＥＴ窒素法によって測定される場合、０．５から５０ｍ２／ｇ、より好ましくは０．５から３５ｍ２／ｇ、最も好ましくは０．５から１５ｍ２／ｇの比表面積（ＢＥＴ）を有する。
【００５０】
本発明のさらに別の実施形態によれば、工程ａ）の少なくとも１つの炭酸カルシウム含有フィラー材料は、少なくとも１つの炭酸カルシウム含有フィラー材料の総乾燥重量に基づいて０．０１から０．２重量％、好ましくは０．０２から０．１５重量％、最も好ましくは０．０４から０．１５重量％の残留総湿分含有量を有する。
【００５１】
本発明の１つの実施形態によれば、工程ａ）の少なくとも１つの炭酸カルシウム含有フィラー材料は、接触工程ｃ）が行われる前に予備加熱され、好ましくは工程ａ）の少なくとも１つの炭酸カルシウム含有フィラー材料は、５０から２００℃、より好ましくは８０から２００℃、さらにより好ましくは９０から１５０℃、最も好ましくは１００から１３０℃の温度で予備加熱される。
【００５２】
本発明の別の実施形態によれば、工程ｂ）の少なくとも１つの一置換コハク酸無水物および任意の少なくとも１つの一置換コハク酸は、少なくとも１つの炭酸カルシウム含有フィラー材料の総乾燥重量に基づいて、総量で０．１から２．５重量％の量、好ましくは０．１から２重量％の量、より好ましくは０．１から１．５重量％の量、さらにより好ましくは０．１から１重量％の量、最も好ましくは０．２から０．８重量％の量で提供される。
【００５３】
本発明のさらに別の実施形態によれば、工程ｂ）の少なくとも１つの一置換コハク酸無水物は、置換基において、Ｃ２からＣ３０、好ましくはＣ３からＣ２５、最も好ましくはＣ４からＣ２０の炭素原子総量を有する線状、分岐状脂肪族および環状基から選択される基で一置換された無水コハク酸からなる。
【００５４】
本発明の１つの実施形態によれば、工程ｂ）の少なくとも１つの一置換コハク酸無水物は、少なくとも１つのアルキル一置換コハク酸無水物、好ましくはエチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物およびこれらの混合物を含む群から選択される少なくとも１つのアルキル一置換コハク酸無水物である。
【００５５】
本発明の別の実施形態によれば、工程ｂ）の少なくとも１つの一置換コハク酸無水物は、少なくとも１つのアルケニル一置換コハク酸無水物、好ましくはエテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物およびこれらの混合物を含む群から選択される少なくとも１つのアルケニル一置換コハク酸無水物である。
【００５６】
本発明のさらに別の実施形態によれば、工程ｂ）の少なくとも１つの一置換コハク酸無水物および任意の少なくとも１つの一置換コハク酸は、工程ａ）の少なくとも１つの炭酸カルシウム含有フィラー材料の総乾燥重量に基づいて、０．１から２重量％、好ましくは０．２から１．５重量％、最も好ましくは０．３から１重量％の総量で、接触工程ｃ）において添加される。
【００５７】
本発明の１つの実施形態によれば、工程ｂ）の少なくとも１つの一置換コハク酸は、少なくとも１つの一置換コハク酸無水物および少なくとも１つの一置換コハク酸のモル合計に基づいて≦１０ｍｏｌ％の量で存在する。
【００５８】
本発明の別の実施形態によれば、接触工程ｃ）は、３０から２００℃、好ましくは８０から１５０℃、最も好ましくは１１０から１３０℃の温度で行われる。
【００５９】
本発明のさらに別の実施形態によれば、接触工程ｃ）は、好ましくは０．１から１０００秒の期間、バッチまたは連続方法において行われる。接触工程ｃ）は連続方法であり、１つまたは幾つかの接触工程を含み、総接触時間が、０．１から２０秒、好ましくは０．５から１５秒、最も好ましくは１から１０秒であるのが好ましい。
【００６０】
本発明の１つの実施形態によれば、工程ｃ）においてこの少なくとも１つの炭酸カルシウム含有フィラー材料の表面上に形成される一置換コハク酸および／または少なくとも１つの一置換コハク酸の塩の反応生成物は、１つ以上のこれらのカルシウム塩および／またはマグネシウム塩である。
【００６１】
本発明の別の実施形態によれば、方法はさらに、工程ａ）の少なくとも１つの炭酸カルシウム含有フィラー材料を、１つ以上の工程において、少なくとも１つの有機材料、例えばポリシロキサンと接触させる工程ｄ）を含む。接触工程ｄ）は、接触工程ｃ）の間および／または工程ｃ）の後、好ましくは接触工程ｃ）の後に行われることが好ましい。接触工程ｄ）は、４０から２００℃、好ましくは５０から１５０℃、最も好ましくは６０から１２０℃の温度で行われるのがさらに好ましい。少なくとも１つの有機材料が、工程ａ）の少なくとも１つの炭酸カルシウム含有フィラー材料の総乾燥重量に基づいて１００から１０００ｐｐｍ、好ましくは２００から８００ｐｐｍ、最も好ましくは３００から７００ｐｐｍの量で接触工程ｄ）において添加されるのも好ましい。
【００６２】
本発明のさらに別の実施形態によれば、得られた表面処理されたフィラー材料生成物は、２３℃（±２℃）の温度にて０．１から０．８ｍｇ／ｇ、好ましくは０．２から０．７ｍｇ／ｇ、最も好ましくは０．２から０．６ｍｇ／ｇの吸水性を有する。
【００６３】
本発明の１つの実施形態によれば、得られた表面処理されたフィラー材料生成物は、≧２５０℃、好ましくは≧２６０℃、最も好ましくは≧２７０℃の揮発性物質オンセット温度を有する。
【００６４】
本発明の別の実施形態によれば、得られた表面処理されたフィラー材料生成物は、沈降法を用いて＋２３℃（±２℃）にて測定される８：２未満の体積比の水：エタノールの親水性を有する。
【００６５】
上記で示されるように、表面処理されたフィラー材料生成物をコハク酸無水物を用いて調製するための本発明の方法は、少なくともａ）、ｂ）およびｃ）の方法工程を含む。以下、本発明、特に表面処理されたフィラー材料生成物を調製するための本発明の方法の前述の工程をさらに詳述する。
【００６６】
＜工程ａ）の特徴付け：少なくとも１つの炭酸カルシウム含有フィラー材料の提供＞
本発明の方法の工程ａ）によれば、少なくとも１つの炭酸カルシウム含有フィラー材料が提供される。
【００６７】
本発明の意味において、少なくとも１つの炭酸カルシウム含有フィラー材料は、粉砕（または天然）炭酸カルシウム（ＧＣＣ）、沈澱炭酸カルシウム（ＰＣＣ）、変性炭酸カルシウム（ＭＣＣ）およびこれらの混合物から選択されるフィラー材料を指す。
【００６８】
ＧＣＣは、堆積岩、例えば石灰石またはチョークから、または変成大理石岩から採鉱され、例えばサイクロンまたは分級器によって湿式および／または乾燥形態において粉砕、スクリーニングおよび／またはフラクショナイジングのような処理を通して加工処理された、天然形態の炭酸カルシウムであると理解される。本発明の１つの実施形態において、ＧＣＣは、大理石、チョーク、ドロマイト、石灰石およびこれらの混合物を含む群から選択される。
【００６９】
一方で、ＰＣＣタイプの炭酸カルシウムとしては、水酸化カルシウムのスラリーの炭酸化によって得られ、水に微細に分割された酸化カルシウム粒子からまたはイオン性の塩溶液から沈澱させることによって誘導される場合に、一般に当該技術分野において石灰のスラリーまたは石灰の乳液と称される合成炭酸カルシウム生成物を含む。ＰＣＣは、りょう面体状および／または偏三角面体状および／またはアラゴナイト状であってもよく；好ましくはアラゴナイト状、バテライト状またはカルサイト状鉱物学結晶形態またはこれらの混合物を含む合成炭酸カルシウムまたは沈澱炭酸カルシウムであってもよい。
【００７０】
本発明の意味において「変性炭酸カルシウム」は、内部構造変性または表面−反応生成物を有する天然粉砕または沈澱炭酸カルシウムを特徴とし得る。本発明の好ましい実施形態によれば、変性炭酸カルシウムは、表面反応炭酸カルシウムである。
【００７１】
１つの好ましい実施形態において、少なくとも１つの炭酸カルシウム含有フィラー材料は大理石である。
【００７２】
少なくとも１つの炭酸カルシウム含有フィラー材料中の炭酸カルシウムの量は、少なくとも１つの炭酸カルシウム含有フィラー材料の総乾燥重量に基づいて、少なくとも８０重量％、例えば少なくとも９５重量％、好ましくは９７から１００重量％、より好ましくは９８．５から９９．９５重量％であることが理解される。
【００７３】
少なくとも１つの炭酸カルシウム含有フィラー材料は、好ましくは粒子状材料の形態であり、生成されるべき生成物のタイプに含まれる材料のために従来から使用されるような粒径分布を有していてもよい。一般に、少なくとも１つの炭酸カルシウム含有フィラー材料が、０．１から７μｍの範囲の重量中位粒径ｄ５０値を有することは、本発明の１つの特定要件である。例えば、少なくとも１つの炭酸カルシウム含有フィラー材料は、０．２５μｍから５μｍ、好ましくは０．７μｍから４μｍの重量中位粒径ｄ５０を有する。
【００７４】
本発明のさらなる要件は、少なくとも１つの炭酸カルシウム含有フィラー材料が、≦１５μｍのトップカット（ｄ９８）を有することである。例えば少なくとも１つの炭酸カルシウム含有フィラー材料は、≦１２．５μｍ、好ましくは≦１０μｍ、最も好ましくは≦７．５μｍのトップカット（ｄ９８）を有する。
【００７５】
少なくとも１つの炭酸カルシウム含有フィラー材料が、ＩＳＯ９２７７に従うＢＥＴ窒素法によって測定される０．５から１５０ｍ２／ｇのＢＥＴ比表面積を有することがさらに理解される。例えば、少なくとも１つの炭酸カルシウム含有フィラー材料は、ＩＳＯ９２７７に従うＢＥＴ窒素法によって測定される０．５から５０ｍ２／ｇ、より好ましくは０．５から３５ｍ２／ｇ、最も好ましくは０．５から１５ｍ２／ｇの比表面積（ＢＥＴ）を有する。
【００７６】
本発明の１つの実施形態において、少なくとも１つの炭酸カルシウム含有フィラー材料は、好ましくは０．１μｍから７μｍ、好ましくは０．２５μｍから５μｍ、最も好ましくは０．７μｍから４μｍの中位粒径直径ｄ５０を有する大理石である。この場合、少なくとも１つの炭酸カルシウム含有フィラー材料は、窒素およびＩＳＯ９２７７に従うＢＥＴ方法を用いて測定される０．５から１５０ｍ２／ｇ、好ましくは０．５から５０ｍ２／ｇ、より好ましくは０．５から３５ｍ２／ｇ、最も好ましくは０．５から１５ｍ２／ｇのＢＥＴ比表面積を示す。
【００７７】
少なくとも１つの炭酸カルシウム含有フィラー材料は、湿式粉砕され、乾燥された乾燥粉砕材料または前記材料の混合物であるのが好ましい。一般に粉砕工程は、いずれかの従来の粉砕デバイスを用いて、例えば精錬が、主に二次体との衝突から得られるような条件下にて、即ちボールミル、ロッドミル、振動ミル、ロールクラッシャ、遠心分離衝撃ミル、縦型ビーズミル、磨砕ミル、ピンミル、ハンマーミル、粉砕機、シュレッダ、デクランパ、ナイフカッター、または当業者に既知の他のこうした設備の１つ以上において行うことができる。
【００７８】
少なくとも１つの炭酸カルシウム含有フィラー材料が湿式粉砕炭酸カルシウム含有フィラー材料である場合、粉砕工程は、自生粉砕が生じるような条件下でおよび／または水平ボールミル加工によっておよび／または当業者に既知の他のこうした方法によって行われてもよい。こうして得られた湿式加工処理された粉砕炭酸カルシウム含有フィラー材料は、周知の方法、例えばフロキュレーション、濾過または乾燥前の強制蒸発によって洗浄および脱水されてもよい。乾燥後続工程は、単一工程、例えばスプレー乾燥または少なくとも２工程、例えば関連する湿分含有量を少なくとも１つの炭酸カルシウム含有フィラー材料の総乾燥重量に基づいて約０．５重量％以下のレベルまで低下させるために、炭酸カルシウム含有フィラー材料に第１の加熱工程を適用することによって行われてもよい。フィラーの残留総湿分含有量は、１９５℃のオーブン中で湿分を脱着させ、１０分間、乾燥Ｎ２を用いて１００ｍｌ／分でＫＦ電量計（Ｍｅｔｔｌｅｒ  ｏｖｅｎ  ＤＯ  ０３３７を組み合わせたＭｅｔｔｌｅｒ  Ｔｏｌｅｄｏ  ｃｏｕｌｏｍｅｔｒｉｃ  ＫＦ  Ｔｉｔｒａｔｏｒ  Ｃ３０）に連続的に通過させるＫａｒｌ  Ｆｉｓｃｈｅｒ電量滴定方法によって測定できる。残留総湿分含有量は、較正曲線を用いて決定でき、さらにサンプルを有していない１０分間のガスフローのブラインドを考慮できる。残留総湿分含有量は、少なくとも１つの炭酸カルシウム含有フィラー材料に第２の加熱工程を適用することによってさらに低減できる。この乾燥が複数の乾燥工程によって行われる場合、第１の工程は、熱風流中で加熱することによって行われ得る一方で、第２およびさらなる乾燥工程は、好ましくは対応する容器中の雰囲気が表面処理剤を含む間接加熱によって行われる。少なくとも１つの炭酸カルシウム含有フィラー材料が、不純物を除去するための選鉱工程（例えばフローテーション、漂白または磁気分離工程）に供されることも一般的である。
【００７９】
本発明の１つの実施形態において、少なくとも１つの炭酸カルシウム含有フィラー材料は、乾燥粉砕炭酸カルシウム含有フィラー材料を含む。別の好ましい実施形態において、少なくとも１つの炭酸カルシウム含有フィラー材料は、水平ボールミルにおいて湿式粉砕され、続いてスプレー乾燥の周知方法を用いることによって乾燥される材料である。
【００８０】
少なくとも１つの炭酸カルシウム含有フィラー材料に依存して、少なくとも１つの炭酸カルシウム含有フィラー材料は、少なくとも１つの炭酸カルシウム含有フィラー材料の総乾燥重量に基づいて、０．０１から１重量％、好ましくは０．０１から０．２重量％、より好ましくは０．０２から０．１５重量％、最も好ましくは０．０４から０．１５重量％の残留総湿分含有量を有する。
【００８１】
例えば、湿式粉砕され、スプレー乾燥された大理石が少なくとも１つの炭酸カルシウム含有フィラー材料として使用される場合、少なくとも１つの炭酸カルシウム含有フィラー材料の残留総湿分含有量は、少なくとも１つの炭酸カルシウム含有フィラー材料の総乾燥重量に基づいて、好ましくは０．０１から０．１重量％、より好ましくは０．０２から０．０８重量％、最も好ましくは０．０４から０．０７重量％である。ＰＣＣが少なくとも１つの炭酸カルシウム含有フィラー材料として使用される場合、少なくとも１つの炭酸カルシウム含有フィラー材料の総湿分含有量は、少なくとも１つの炭酸カルシウム含有フィラー材料の総乾燥重量に基づいて、好ましくは０．０１から０．２重量％、より好ましくは０．０５から０．１７重量％、最も好ましくは０．０５から０．１０重量％である。
【００８２】
＜工程ｂ）の特徴化：少なくとも１つの一置換コハク酸無水物の提供＞
本発明の方法の工程ｂ）によれば、少なくとも１つの一置換コハク酸無水物および場合により少なくとも１つの一置換コハク酸が提供される。
【００８３】
表現「少なくとも１つの」一置換コハク酸無水物は、１種以上の一置換コハク酸無水物が、本発明の方法に提供され得ることを意味することが理解される。
【００８４】
従って、少なくとも１つの一置換コハク酸無水物は、１種の一置換コハク酸無水物であってもよいことに留意すべきである。代替として少なくとも１つの一置換コハク酸無水物は、２種以上の一置換コハク酸無水物の混合物であってもよい。例えば少なくとも１つの一置換コハク酸無水物は、２または３種の一置換コハク酸無水物、例えば２種の一置換コハク酸無水物の混合物であってもよい。
【００８５】
本発明の１つの実施形態において、少なくとも１つの一置換コハク酸無水物は、１種の一置換コハク酸無水物である。
【００８６】
少なくとも１つの一置換コハク酸無水物は、表面処理剤を表し、置換基においてＣ２からＣ３０の炭素原子総量を有するいずれかの線状、分岐状、脂肪族および環状基から選択される基で一置換されたコハク酸無水物からなることが理解される。
【００８７】
本発明の１つの実施形態において、少なくとも１つの一置換コハク酸無水物は、置換基においてＣ３からＣ２０の炭素原子総量を有する線状、分岐状、脂肪族および環状基から選択される基で一置換されたコハク酸無水物からなる。例えば少なくとも１つの一置換コハク酸無水物は、置換基においてＣ４からＣ１８の炭素原子総量を有する線状、分岐状、脂肪族および環状基から選択される基で一置換されたコハク酸無水物からなる。
【００８８】
本発明の１つの実施形態において、少なくとも１つの一置換コハク酸無水物は、置換基においてＣ２からＣ３０、好ましくはＣ３からＣ２０、最も好ましくはＣ４からＣ１８の炭素原子総量を有する線状脂肪族基である１つの基で一置換されたコハク酸無水物からなる。追加的にまたは代替として、少なくとも１つの一置換コハク酸無水物は、置換基においてＣ２からＣ３０、好ましくはＣ３からＣ２０、最も好ましくはＣ４からＣ１８の炭素原子総量を有する分岐状脂肪族基である１つの基で一置換されたコハク酸無水物からなる。
【００８９】
故に、少なくとも１つの一置換コハク酸無水物は、置換基においてＣ２からＣ３０、好ましくはＣ３からＣ２０、最も好ましくはＣ４からＣ１８の炭素原子総量を有する線状または分岐状アルキル基である１つの基で一置換されたコハク酸無水物からなるのが好ましい。
【００９０】
例えば、少なくとも１つの一置換コハク酸無水物は、置換基においてＣ２からＣ３０、好ましくはＣ３からＣ２０、最も好ましくはＣ４からＣ１８の炭素原子総量を有する線状アルキル基である１つの基で一置換されたコハク酸無水物からなる。追加的にまたは代替として、少なくとも１つの一置換コハク酸無水物は、置換基においてＣ２からＣ３０、好ましくはＣ３からＣ２０、最も好ましくはＣ４からＣ１８の炭素原子総量を有する分岐状アルキル基である１つの基で一置換されたコハク酸無水物からなる。
【００９１】
本発明の意味において用語「アルキル」は、炭素および水素からなる線状または分岐状の飽和有機化合物を指す。換言すれば、「アルキル一置換コハク酸無水物」は、ペンダントコハク酸無水物基を含有する線状または分岐状の飽和炭化水素鎖からなる。
【００９２】
本発明の１つの実施形態において、少なくとも１つの一置換コハク酸無水物は、少なくとも１つの線形または分岐状アルキル一置換コハク酸無水物である。例えば、少なくとも１つのアルキル一置換コハク酸無水物は、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物およびこれらの混合物を含む群から選択される。
【００９３】
従って、例えば用語「ブチルコハク酸無水物」は、線状および分岐状ブチルコハク酸無水物を含むことが理解される。線状ブチルコハク酸無水物の１つの特定例は、ｎ−ブチルコハク酸無水物である。分岐状ブチルコハク酸無水物の特定例は、イソブチルコハク酸無水物、ｓｅｃ−ブチルコハク酸無水物および／またはｔｅｒｔ−ブチルコハク酸無水物である。
【００９４】
さらに、例えば用語「ヘキサデカニルコハク酸無水物」は、線状および分岐状ヘキサデカニルコハク酸無水物を含むことが理解される。線状ヘキサデカニルコハク酸無水物の１つの特定例は、ｎ−ヘキサデカニルコハク酸無水物である。分岐状ヘキサデカニルコハク酸無水物の特定例は、１４−メチルペンタデカニルコハク酸無水物、１３−メチルペンタデカニルコハク酸無水物、１２−メチルペンタデカニルコハク酸無水物、１１−メチルペンタデカニルコハク酸無水物、１０−メチルペンタデカニルコハク酸無水物、９−メチルペンタデカニルコハク酸無水物、８−メチルペンタデカニルコハク酸無水物、７−メチルペンタデカニルコハク酸無水物、６−メチルペンタデカニルコハク酸無水物、５−メチルペンタデカニルコハク酸無水物、４−メチルペンタデカニルコハク酸無水物、３−メチルペンタデカニルコハク酸無水物、２−メチルペンタデカニルコハク酸無水物、１−メチルペンタデカニルコハク酸無水物、１３−エチルブタデカニルコハク酸無水物、１２−エチルブタデカニルコハク酸無水物、１１−エチルブタデカニルコハク酸無水物、１０エチルブタデカニルコハク酸無水物、９−エチルブタデカニルコハク酸無水物、８−エチルブタデカニルコハク酸無水物、７−エチルブタデカニルコハク酸無水物、６−エチルブタデカニルコハク酸無水物、５−エチルブタデカニルコハク酸無水物、４−エチルブタデカニルコハク酸無水物、３−エチルブタデカニルコハク酸無水物、２−エチルブタデカニルコハク酸無水物、１−エチルブタデカニルコハク酸無水物、２−ブチルドデカニルコハク酸無水物、１−ヘキシルデカニルコハク酸無水物、１−ヘキシル−２−デカニルコハク酸無水物、２−ヘキシルデカニルコハク酸無水物、６，１２−ジメチルブタデカニルコハク酸無水物、２，２−ジエチルドデカニルコハク酸無水物、４，８，１２−トリメチルトリデカニルコハク酸無水物、２，２，４，６，８−ペンタメチルウンデカニルコハク酸無水物、２−エチル−４−メチル−２−（２−メチルペンチル）−ヘプチルコハク酸無水物および／または２−エチル−４，６−ジメチル−２−プロピルノニルコハク酸無水物が挙げられる。
【００９５】
さらに、例えば用語「オクタデカニルコハク酸無水物」は、線状および分岐状オクタデカニルコハク酸無水物を含むことが理解される。線状オクタデカニルコハク酸無水物の１つの特定例は、ｎ−オクタデカニルコハク酸無水物である。分岐状ヘキサデカニルコハク酸無水物の特定例は、１６−メチルヘプタデカニルコハク酸無水物、１５−メチルヘプタデカニルコハク酸無水物、１４−メチルヘプタデカニルコハク酸無水物、１３−メチルヘプタデカニルコハク酸無水物、１２−メチルヘプタデカニルコハク酸無水物、１１−メチルヘプタデカニルコハク酸無水物、１０−メチルヘプタデカニルコハク酸無水物、９−メチルヘプタデカニルコハク酸無水物、８−メチルヘプタデカニルコハク酸無水物、７−メチルヘプタデカニルコハク酸無水物、６−メチルヘプタデカニルコハク酸無水物、５−メチルヘプタデカニルコハク酸無水物、４−メチルヘプタデカニルコハク酸無水物、３−メチルヘプタデカニルコハク酸無水物、２−メチルヘプタデカニルコハク酸無水物、１−メチルヘプタデカニルコハク酸無水物、１４−エチルヘキサデカニルコハク酸無水物、１３−エチルヘキサデカニルコハク酸無水物、１２−エチルヘキサデカニルコハク酸無水物、１１−エチルヘキサデカニルコハク酸無水物、１０−エチルヘキサデカニルコハク酸無水物、９−エチルヘキサデカニルコハク酸無水物、８−エチルヘキサデカニルコハク酸無水物、７−エチルヘキサデカニルコハク酸無水物、６−エチルヘキサデカニルコハク酸無水物、５−エチルヘキサデカニルコハク酸無水物、４−エチルヘキサデカニルコハク酸無水物、３−エチルヘキサデカニルコハク酸無水物、２−エチルヘキサデカニルコハク酸無水物、１−エチルヘキサデカニルコハク酸無水物、２−ヘキシルドデカニルコハク酸無水物、２−ヘプチルウンデカニルコハク酸無水物、イソオクタデカニルコハク酸無水物および／または１−オクチル−２−デカニルコハク酸無水物が挙げられる。
【００９６】
本発明の１つの実施形態において、少なくとも１つのアルキル一置換コハク酸無水物は、ブチルコハク酸無水物、ヘキシルコハク酸無水物、ヘプチルコハク酸無水物、オクチルコハク酸無水物、ヘキサデカニルコハク酸無水物、オクタデカニルコハク酸無水物およびこれらの混合物を含む群から選択される。
【００９７】
本発明の１つの実施形態において、少なくとも１つの一置換コハク酸無水物は、１種のアルキル一置換コハク酸無水物である。例えば１つのアルキル一置換コハク酸無水物は、ブチルコハク酸無水物である。代替として１つのアルキル一置換コハク酸無水物はヘキシルコハク酸無水物である。代替として１つのアルキル一置換コハク酸無水物は、ヘプチルコハク酸無水物またはオクチルコハク酸無水物である。代替として１つのアルキル一置換コハク酸無水物はヘキサデカニルコハク酸無水物である。例えば１つのアルキル一置換コハク酸無水物は、線状ヘキサデカニルコハク酸無水物、例えばｎ−ヘキサデカニルコハク酸無水物または分岐状ヘキサデカニルコハク酸無水物、例えば１−ヘキシル−２−デカニルコハク酸無水物である。代替として１つのアルキル一置換コハク酸無水物はオクタデカニルコハク酸無水物である。例えば１つのアルキル一置換コハク酸無水物は、線状オクタデカニルコハク酸無水物、例えばｎ−オクタデカニルコハク酸無水物または分岐状オクタデカニルコハク酸無水物、例えばイソオクタデカニルコハク酸無水物または１−オクチル−２−デカニルコハク酸無水物である。
【００９８】
本発明の１つの実施形態において、１つのアルキル一置換コハク酸無水物は、ブチルコハク酸無水物、例えばｎ−ブチルコハク酸無水物である。
【００９９】
本発明の１つの実施形態において、少なくとも１つの一置換コハク酸無水物は、２種以上のアルキル一置換コハク酸無水物の混合物である。例えば少なくとも１つの一置換コハク酸無水物は、２または３種のアルキル一置換コハク酸無水物の混合物である。
【０１００】
本発明の１つの実施形態において、少なくとも１つの一置換コハク酸無水物は、置換基においてＣ２からＣ３０、好ましくはＣ３からＣ２０、最も好ましくはＣ４からＣ１８の炭素原子総量を有する線状または分岐状アルキル基である１つの基で一置換されたコハク酸無水物からなる。
【０１０１】
本発明の意味において用語「アルケニル」は、炭素および水素からなる線状または分岐状不飽和有機化合物を指す。この有機化合物はさらに、置換基に少なくとも１つの二重結合、好ましくは１つの二重結合を含有する。換言すれば、「アルケニル一置換コハク酸無水物」は、ペンダントコハク酸無水物基を含有する線状または分岐状の不飽和炭化水素鎖からなる。本発明の意味において用語「アルケニル」は、シスおよびトランス異性体を含むことが理解される。
【０１０２】
本発明の１つの実施形態において、少なくとも１つの一置換コハク酸無水物は、少なくとも１つの線状または分岐状アルケニル一置換コハク酸無水物である。例えば少なくとも１つのアルケニル一置換コハク酸無水物は、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物およびこれらの混合物を含む群から選択される。
【０１０３】
従って、例えば用語「ヘキサデセニルコハク酸無水物」は、線状および分岐状ヘキサデセニルコハク酸無水物を含むことが理解される。線状ヘキサデセニルコハク酸無水物の１つの特定例は、ｎ−ヘキサデセニルコハク酸無水物、例えば１４−ヘキサデセニルコハク酸無水物、１３−ヘキサデセニルコハク酸無水物、１２−ヘキサデセニルコハク酸無水物、１１−ヘキサデセニルコハク酸無水物、１０−ヘキサデセニルコハク酸無水物、９−ヘキサデセニルコハク酸無水物、８−ヘキサデセニルコハク酸無水物、７−ヘキサデセニルコハク酸無水物、６−ヘキサデセニルコハク酸無水物、５−ヘキサデセニルコハク酸無水物、４−ヘキサデセニルコハク酸無水物、３−ヘキサデセニルコハク酸無水物および／または２−ヘキサデセニルコハク酸無水物が挙げられる。分岐状ヘキサデセニルコハク酸無水物の特定例は、１４−メチル−９−ペンタデセニルコハク酸無水物、１４−メチル−２−ペンタデセニルコハク酸無水物、１−ヘキシル−２−デセニルコハク酸無水物および／またはイソヘキサデセニルコハク酸無水物である。
【０１０４】
さらに、例えば用語「オクタデセニルコハク酸無水物」は、線状および分岐状オクタデセニルコハク酸無水物を含むことが理解される。線状オクタデセニルコハク酸無水物の１つの特定例は、ｎ−オクタデセニルコハク酸無水物、例えば１６−オクタデセニルコハク酸無水物、１５−オクタデセニルコハク酸無水物、１４−オクタデセニルコハク酸無水物、１３−オクタデセニルコハク酸無水物、１２−オクタデセニルコハク酸無水物、１１−オクタデセニルコハク酸無水物、１０−オクタデセニルコハク酸無水物、９−オクタデセニルコハク酸無水物、８−オクタデセニルコハク酸無水物、７−オクタデセニルコハク酸無水物、６−オクタデセニルコハク酸無水物、５−オクタデセニルコハク酸無水物、４−オクタデセニルコハク酸無水物、３−オクタデセニルコハク酸無水物および／または２−オクタデセニルコハク酸無水物である。分岐状オクタデセニルコハク酸無水物の特定例は、１６−メチル−９−ヘプタデセニルコハク酸無水物、１６−メチル−７−ヘプタデセニルコハク酸無水物、１−オクチル−２−デセニルコハク酸無水物および／またはイソオクタデセニルコハク酸無水物である。
【０１０５】
本発明の１つの実施形態において、少なくとも１つのアルケニル一置換コハク酸無水物は、ヘキセニルコハク酸無水物、オクテニルコハク酸無水物、ヘキサデセニルコハク酸無水物、オクタデセニルコハク酸無水物およびこれらの混合物を含む群から選択される。
【０１０６】
本発明の１つの実施形態において、少なくとも１つの一置換コハク酸無水物は、１つのアルケニル一置換コハク酸無水物である。例えば１つのアルケニル一置換コハク酸無水物はヘキセニルコハク酸無水物である。代替として１つのアルケニル一置換コハク酸無水物はオクテニルコハク酸無水物である。代替として１つのアルケニル一置換コハク酸無水物はヘキサデセニルコハク酸無水物である。例えば１つのアルケニル一置換コハク酸無水物は、線状ヘキサデセニルコハク酸無水物、例えばｎ−ヘキサデセニルコハク酸無水物または分岐状ヘキサデセニルコハク酸無水物、例えば１−ヘキシル−２−デセニルコハク酸無水物である。代替として１つのアルケニル一置換コハク酸無水物は、オクタデセニルコハク酸無水物である。例えば１つのアルキル一置換コハク酸無水物は線状オクタデセニルコハク酸無水物、例えばｎ−オクタデセニルコハク酸無水物または分岐状オクタデセニルコハク酸無水物、例えばイソオクタデセニルコハク酸無水物または１−オクチル−２−デセニルコハク酸無水物である。
【０１０７】
本発明の１つの実施形態において、１つのアルケニル一置換コハク酸無水物は線状オクタデセニルコハク酸無水物、例えばｎ−オクタデセニルコハク酸無水物である。本発明の別の実施形態において、１つのアルケニル一置換コハク酸無水物は、線状オクテニルコハク酸無水物、例えばｎ−オクテニルコハク酸無水物である。
【０１０８】
少なくとも１つの一置換コハク酸無水物が１つのアルケニル一置換コハク酸無水物である場合、１つのアルケニル一置換コハク酸無水物は、工程ｂ）において提供される少なくとも１つの一置換コハク酸無水物の総重量に基づいて、≧９５重量％、好ましくは≧９６．５重量％の量で存在することが理解される。
【０１０９】
本発明の１つの実施形態において、少なくとも１つの一置換コハク酸無水物は、２種以上のアルケニル一置換コハク酸無水物の混合物である。例えば、少なくとも１つの一置換コハク酸無水物は、２または３種のアルケニル一置換コハク酸無水物の混合物である。
【０１１０】
少なくとも１つの一置換コハク酸無水物が２種以上のアルケニル一置換コハク酸無水物の混合物である場合、１つのアルケニル一置換コハク酸無水物は、線状または分岐状オクタデセニルコハク酸無水物である一方で、それぞれのさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物およびこれらの混合物から選択される。例えば、少なくとも１つの一置換コハク酸無水物は、２種以上のアルケニル一置換コハク酸無水物の混合物であり、ここで１つのアルケニル一置換コハク酸無水物は、線状オクタデセニルコハク酸無水物であり、それぞれのさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物およびこれらの混合物から選択される。代替として少なくとも１つの一置換コハク酸無水物は、２種以上のアルケニル一置換コハク酸無水物の混合物であり、ここで１つのアルケニル一置換コハク酸無水物は、分岐状オクタデセニルコハク酸無水物であり、それぞれさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物およびこれらの混合物から選択される。
【０１１１】
例えば、少なくとも１つの一置換コハク酸無水物は、１つ以上のヘキサデセニルコハク酸無水物、例えば線状または分岐状ヘキサデセニルコハク酸無水物および１つ以上のオクタデセニルコハク酸無水物、例えば線状または分岐状オクタデセニルコハク酸無水物を含む２種以上のアルケニル一置換コハク酸無水物の混合物である。
【０１１２】
本発明の１つの実施形態において、少なくとも１つの一置換コハク酸無水物は、線状ヘキサデセニルコハク酸無水物および線状オクタデセニルコハク酸無水物を含む２種以上のアルケニル一置換コハク酸無水物の混合物である。代替として少なくとも１つの一置換コハク酸無水物は、分岐状ヘキサデセニルコハク酸無水物および分岐状オクタデセニルコハク酸無水物を含む２種以上のアルケニル一置換コハク酸無水物の混合物である。例えば１つ以上のヘキサデセニルコハク酸無水物は、線状ヘキサデセニルコハク酸無水物、例えばｎ−ヘキサデセニルコハク酸無水物および／または分岐状ヘキサデセニルコハク酸無水物、例えば１−ヘキシル−２−デセニルコハク酸無水物である。追加的にまたは代替として、１つ以上のオクタデセニルコハク酸無水物は、線状オクタデセニルコハク酸無水物、例えばｎ−オクタデセニルコハク酸無水物および／または分岐状オクタデセニルコハク酸無水物、例えばイソオクタデセニルコハク酸無水物および／または１−オクチル−２−デセニルコハク酸無水物である。
【０１１３】
少なくとも１つの一置換コハク酸無水物が、２種以上のアルケニル一置換コハク酸無水物の混合物である場合、１つのアルケニル一置換コハク酸無水物は、工程ｂ）において提供される少なくとも１つの一置換コハク酸無水物の総重量に基づいて２０から６０重量％、好ましくは３０から５０重量％の量で存在することが理解される。
【０１１４】
例えば、少なくとも１つの一置換コハク酸無水物が、１つ以上のヘキサデセニルコハク酸無水物、例えば線状または分岐状ヘキサデセニルコハク酸無水物および１つ以上のオクタデセニルコハク酸無水物、例えば線状または分岐状ヘキサデセニルコハク酸無水物を含む２種以上のアルケニル一置換コハク酸無水物の混合物である場合、１つ以上のオクタデセニルコハク酸無水物が、工程ｂ）において提供される少なくとも１つの一置換コハク酸無水物の総重量に基づいて２０から６０重量％、好ましくは３０から５０重量％の量で存在するのが好ましい。
【０１１５】
少なくとも１つの一置換コハク酸無水物は、少なくとも１つのアルキル一置換コハク酸無水物および少なくとも１つのアルケニル一置換コハク酸無水物の混合物であってもよいことが理解される。
【０１１６】
少なくとも１つの一置換コハク酸無水物が、少なくとも１つのアルキル一置換コハク酸無水物および少なくとも１つのアルケニル一置換コハク酸無水物の混合物である場合、少なくとも１つのアルキル一置換コハク酸無水物のアルキル置換基および少なくとも１つのアルケニル一置換コハク酸無水物のアルケニル置換基は、好ましくは同じであることが理解される。例えば少なくとも１つの一置換コハク酸無水物は、エチルコハク酸無水物とエテニルコハク酸無水物との混合物である。代替として少なくとも１つの一置換コハク酸無水物は、プロピルコハク酸無水物およびプロペニルコハク酸無水物の混合物である。代替として少なくとも１つの一置換コハク酸無水物は、ブチルコハク酸無水物およびブテニルコハク酸無水物の混合物である。代替として少なくとも１つの一置換コハク酸無水物は、トリイソブチルコハク酸無水物およびトリイソブテニルコハク酸無水物の混合物である。代替として少なくとも１つの一置換コハク酸無水物は、ペンチルコハク酸無水物およびペンテニルコハク酸無水物の混合物である。代替として少なくとも１つの一置換コハク酸無水物は、ヘキシルコハク酸無水物およびヘキセニルコハク酸無水物の混合物である。代替として少なくとも１つの一置換コハク酸無水物は、ヘプチルコハク酸無水物およびヘプテニルコハク酸無水物の混合物である。代替として少なくとも１つの一置換コハク酸無水物は、オクチルコハク酸無水物およびオクテニルコハク酸無水物の混合物である。代替として少なくとも１つの一置換コハク酸無水物は、ノニルコハク酸無水物およびノネニルコハク酸無水物の混合物である。代替として少なくとも１つの一置換コハク酸無水物は、デシルコハク酸無水物およびデセニルコハク酸無水物の混合物である。代替として少なくとも１つの一置換コハク酸無水物は、ドデシルコハク酸無水物およびドデセニルコハク酸無水物の混合物である。代替として少なくとも１つの一置換コハク酸無水物は、ヘキサデカニルコハク酸無水物およびヘキサデセニルコハク酸無水物の混合物である。例えば少なくとも１つの一置換コハク酸無水物は、線状ヘキサデカニルコハク酸無水物および線状ヘキサデセニルコハク酸無水物の混合物または分岐状ヘキサデカニルコハク酸無水物および分岐状ヘキサデセニルコハク酸無水物の混合物である。代替として少なくとも１つの一置換コハク酸無水物は、オクタデカニルコハク酸無水物およびオクタデセニルコハク酸無水物の混合物である。例えば少なくとも１つの一置換コハク酸無水物は、線状オクタデカニルコハク酸無水物および線状オクタデセニルコハク酸無水物の混合物または分岐状オクタデカニルコハク酸無水物および分岐状オクタデセニルコハク酸無水物の混合物である。
【０１１７】
本発明の１つの実施形態において、少なくとも１つの一置換コハク酸無水物は、ノニルコハク酸無水物およびノネニルコハク酸無水物の混合物である。
【０１１８】
少なくとも１つの一置換コハク酸無水物が、少なくとも１つのアルキル一置換コハク酸無水物および少なくとも１つのアルケニル一置換コハク酸無水物の混合物である場合、少なくとも１つのアルキル一置換コハク酸無水物と少なくとも１つのアルケニル一置換コハク酸無水物との重量比は、９０：１０から１０：９０（重量％／重量％）である。例えば少なくとも１つのアルキル一置換コハク酸無水物と少なくとも１つのアルケニル一置換コハク酸無水物との重量比は、７０：３０から３０：７０（重量％／重量％）または６０：４０から４０：６０である。
【０１１９】
場合により、少なくとも１つの一置換コハク酸は、本発明の方法の工程ｂ）に従って提供される。
【０１２０】
表現「少なくとも１つの」一置換コハク酸は、１種以上の一置換コハク酸は、本発明の方法において提供されてもよいことを意味することが理解される。
【０１２１】
従って、少なくとも１つの一置換コハク酸は、１種の一置換コハク酸であってもよいことに留意すべきである。代替として少なくとも１つの一置換コハク酸は、２種以上の一置換コハク酸の混合物であってもよい。例えば少なくとも１つの一置換コハク酸は、２または３種の一置換コハク酸の混合物、例えば２種の一置換コハク酸の混合物であってもよい。
【０１２２】
本発明の１つの実施形態において、少なくとも１つの一置換コハク酸は、１種の一置換コハク酸であってもよい。
【０１２３】
少なくとも１つの一置換コハク酸は、表面処理剤を表し、置換基においてＣ２からＣ３０の炭素原子総量を有する線状、分岐状、脂肪族および環状基から選択される基によって一置換されたコハク酸からなることが理解される。
【０１２４】
本発明の１つの実施形態において、少なくとも１つの一置換コハク酸は、置換基においてＣ３からＣ２０の炭素原子総量を有する線状、分岐状、脂肪族および環状基から選択される基によって一置換されたコハク酸からなる。例えば少なくとも１つの一置換コハク酸は、置換基においてＣ４からＣ１８の炭素原子総量を有する線状、分岐状、脂肪族および環状基から選択される基によって一置換されたコハク酸からなる。
【０１２５】
少なくとも１つの一置換コハク酸無水物および少なくとも１つの一置換コハク酸は、同じまたは異なる置換基を含んでいてもよいことが理解される。
【０１２６】
本発明の１つの実施形態において、少なくとも１つの一置換コハク酸のコハク酸分子および少なくとも１つの一置換コハク酸無水物のコハク酸無水物分子は、置換基においてＣ２からＣ３０、好ましくはＣ３からＣ２０、最も好ましくはＣ４からＣ１８の炭素原子総量を有する線状、分岐状、脂肪族および環状基から選択される同じ基で一置換される。
【０１２７】
少なくとも１つの一置換コハク酸無水物が少なくとも１つの一置換コハク酸と組み合わせて提供される場合、少なくとも１つの一置換コハク酸は、少なくとも１つの一置換コハク酸無水物および少なくとも１つの一置換コハク酸のモル合計に基づいて≦１０ｍｏｌ％の量で存在する。例えば少なくとも１つの一置換コハク酸は、少なくとも１つの一置換コハク酸無水物および少なくとも１つの一置換コハク酸のモル合計に基づいて≦５ｍｏｌ％、好ましくは≦２．５ｍｏｌ％、最も好ましくは≦１ｍｏｌ％の量で存在する。
【０１２８】
本発明の１つの実施形態において、少なくとも１つの一置換コハク酸無水物および少なくとも１つの一置換コハク酸は方法工程ｂ）において提供される。
【０１２９】
少なくとも１つの一置換コハク酸無水物および少なくとも１つの一置換コハク酸が方法工程ｂ）において提供される場合、少なくとも１つの一置換コハク酸無水物および少なくとも１つの一置換コハク酸が好ましくはブレンドとして提供される。
【０１３０】
少なくとも１つの一置換コハク酸無水物および任意の少なくとも１つの一置換コハク酸は、少なくとも１つの炭酸カルシウム含有フィラー材料の総乾燥重量に基づいて０．１から３重量％の総量で提供されることが、本発明の１つの要件である。
【０１３１】
例えば、少なくとも１つの一置換コハク酸無水物および任意の少なくとも１つの一置換コハク酸は、少なくとも１つの炭酸カルシウム含有フィラー材料の総乾燥重量に基づいて０．１から２．５重量％の量、好ましくは０．１から２重量％の量、より好ましくは０．１から１．５重量％の量、さらにより好ましくは０．１から１重量％の量、最も好ましくは０．２から０．８重量％の量で提供される。
【０１３２】
追加的にまたは代替として、本発明の少なくとも１つの一置換コハク酸無水物および任意の少なくとも１つの一置換コハク酸は、好ましくはこの少なくとも１つの一置換コハク酸無水物および任意の少なくとも１つの一置換コハク酸の少なくとも１つの炭酸カルシウム含有フィラー材料の表面における総重量が、工程（ａ）において提供される少なくとも１つの炭酸カルシウム含有フィラー材料の５ｍｇ／ｍ２未満であるような量で提供される。
【０１３３】
本発明の１つの実施形態において、本発明の少なくとも１つの一置換コハク酸無水物および任意の少なくとも１つの一置換コハク酸は、好ましくは少なくとも１つの一置換コハク酸無水物および一置換コハク酸および／またはこれらの塩の反応生成物の少なくとも１つの炭酸カルシウム含有フィラー材料の表面における総重量が、工程（ａ）に提供される少なくとも１つの炭酸カルシウム含有フィラー材料の４．５ｍｇ／ｍ２未満、最も好ましくは４．０ｍｇ／ｍ２未満であるような量で提供される。
【０１３４】
例えば、本発明の少なくとも１つの一置換コハク酸無水物および任意の少なくとも１つの一置換コハク酸は、好ましくは少なくとも１つの一置換コハク酸無水物および任意の少なくとも１つの一置換コハク酸の表面処理されたフィラー材料生成物の表面における総重量が、０．１から５ｍｇ／ｍ２、より好ましくは０．２から４ｍｇ／ｍ２、最も好ましくは１から４ｍｇ／ｍ２の工程ａ）において提供される少なくとも１つの炭酸カルシウム含有フィラー材料であるような量で提供される。
【０１３５】
追加的にまたは代替として、本発明の方法の工程（ｂ）の少なくとも１つの一置換コハク酸無水物および任意の少なくとも１つの一置換コハク酸は、室温にて液体として提供されることに留意すべきである、即ち少なくとも１つの一置換コハク酸無水物は、適切な設備、例えば５ｓ−１の剪断速度および２０℃（±２℃）での測定セルＴＥＺ  １５０  Ｐ−ＣおよびＣＣ２８．７測定システムを備えたＰｈｙｓｉｃａ  ＭＣＲ３００レオメーター（Ｐａａｒ  Ｐｈｙｓｉｃａ）を用いて測定される場合、２０℃（±２℃）にて、５０００未満、好ましくは２５００未満、より好ましくは１．０００ｍＰａ・ｓ未満、最も好ましくは５００ｍＰａ・ｓ未満の粘度を特徴とする。
【０１３６】
＜工程ｃ）の特徴付け：少なくとも１つの炭酸カルシウム含有フィラー材料と少なくとも１つの一置換コハク酸無水物との接触＞
本発明の方法の工程ｃ）によれば、工程ａ）の少なくとも１つの炭酸カルシウム含有フィラー材料を、１つ以上の工程において、工程ｂ）の少なくとも１つの一置換コハク酸無水物および任意の少なくとも１つの一置換コハク酸と混合下で接触させる。
【０１３７】
少なくとも１つの炭酸カルシウム含有フィラー材料と少なくとも１つの一置換コハク酸無水物および任意の少なくとも１つの一置換コハク酸との接触工程ｃ）は、混合条件下で行われる。当業者は、自身の工程設備に応じてこれらの混合条件（例えば混合パレットの構成および混合速度）を適合させる。
【０１３８】
本発明の１つの好ましい実施形態において、本発明の方法は、連続方法であってもよい。この場合、連続フローにおいて少なくとも１つの炭酸カルシウム含有フィラー材料と、少なくとも１つの一置換コハク酸無水物および任意の少なくとも１つの一置換コハク酸とを接触させることができ、結果として少なくとも１つの一置換コハク酸無水物および任意の少なくとも１つの一置換コハク酸の一定濃度が工程ｃ）の間に提供される。
【０１３９】
代替として少なくとも１つの炭酸カルシウム含有フィラー材料を、工程（ｂ）の少なくとも１つの一置換コハク酸無水物および任意の少なくとも１つの一置換コハク酸と１工程で接触させ、ここでこの少なくとも１つの一置換コハク酸無水物および任意の少なくとも１つの一置換コハク酸は、好ましくは一度に添加される。
【０１４０】
本発明の別の実施形態において、本発明の方法は、バッチ方法であってもよく、即ち少なくとも１つの炭酸カルシウム含有フィラー材料を、複数の工程において、少なくとも１つの一置換コハク酸無水物および任意の少なくとも１つの一置換コハク酸と接触させ、ここでこの少なくとも１つの一置換コハク酸無水物および任意の少なくとも１つの一置換コハク酸は、好ましくはほぼ等量で添加される。代替として少なくとも１つの一置換コハク酸無水物および任意の少なくとも１つの一置換コハク酸を、少なくとも１つの炭酸カルシウム含有フィラー材料と等しくない量で、即ちより多いおよびより少ない量で添加することもできる。
【０１４１】
本発明の１つの実施形態によれば、接触工程（ｃ）は、０．１から１０００秒の期間、バッチまたは連続方法において行われる。例えば、接触工程（ｃ）は、連続方法であり、１つまたは幾つかの接触工程を含み、総接触時間は０．１から２０秒、好ましくは０．５から１５秒、最も好ましくは１から１０秒である。
【０１４２】
工程（ｂ）の少なくとも１つの一置換コハク酸無水物および任意の少なくとも１つの一置換コハク酸を実施する場合、これは、ほぼ室温で作業可能な粘度を特徴とし、即ち少なくとも１つの一置換コハク酸無水物および任意の少なくとも１つの一置換コハク酸は液体状態である。このため、少なくとも１つの炭酸カルシウム含有フィラー材料と少なくとも１つの一置換コハク酸無水物および任意の少なくとも１つの一置換コハク酸との接触は、少なくとも１０個の鎖炭素原子を有する脂肪酸および／または脂肪酸塩を実装する方法に使用されるよりも低い処理温度で行われ得る。故に、少なくとも１つの一置換コハク酸無水物および任意の少なくとも１つの一置換コハク酸が溶融するように接触工程ｃ）の間に温度を調整することは、本発明の１つの要件である。
【０１４３】
本発明の意味において「溶融」または「液体」は、材料が全体として液体である、換言すれば全体として溶融している状態として規定される。溶融現象はエネルギーの適用時に一定温度で生じる一方で、物質は、動的走査熱量測定ＤＳＣ（ＤＩＮ５１００５：１９８３−１１）によって得られるエネルギーインプットに対して温度をプロットした曲線において観察されるように、温度が上昇し始めるときに溶融後の時点で溶融していると見なされる。
【０１４４】
従って、接触工程ｃ）の前および／または接触工程ｃ）の間の温度は、温度が、少なくとも１つの一置換コハク酸無水物および任意の少なくとも１つの一置換コハク酸の融点を少なくとも２℃上回るように、調整されることが理解される。例えば接触工程ｃ）の前の温度は、少なくとも１つの一置換コハク酸無水物および任意の少なくとも１つの一置換コハク酸の融点を少なくとも２℃上回るように、調整される。代替として接触工程ｃ）の前およびの接触工程の間の温度は、温度が少なくとも１つの一置換コハク酸無水物および任意の少なくとも１つの一置換コハク酸の融点を少なくとも２℃上回るように調整される。
【０１４５】
文言「少なくとも１つの一置換コハク酸無水物および任意の少なくとも１つの一置換コハク酸の融点」は、少なくとも１つの一置換コハク酸無水物の融点を指す、または少なくとも１つの一置換コハク酸が存在する場合、少なくとも１つの一置換コハク酸無水物および少なくとも１つの一置換コハク酸を含むブレンドの融点を指すことが理解される。
【０１４６】
本発明の１つの実施形態において、接触工程ｃ）の前および／または接触工程ｃ）の間の温度は、少なくとも１つの一置換コハク酸無水物および任意の少なくとも１つの一置換コハク酸の融点を少なくとも５℃、好ましくは少なくとも８℃、最も好ましくは少なくとも１０℃を上回るように、調整される。例えば、接触工程ｃ）の前および／または接触工程ｃ）の間の温度は、少なくとも１つの一置換コハク酸無水物および任意の少なくとも１つの一置換コハク酸の融点を２から５０℃、好ましくは５から４０℃、より好ましくは８から３０℃、最も好ましくは１０から２０℃上回るように、調整される。
【０１４７】
故に本発明の１つの実施形態において、少なくとも１つの炭酸カルシウム含有フィラー材料と少なくとも１つの一置換コハク酸無水物および任意の少なくとも１つの一置換コハク酸との接触は、２００℃未満の処理温度において行われる。例えば少なくとも１つの炭酸カルシウム含有フィラー材料と少なくとも１つの一置換コハク酸無水物および任意の少なくとも１つの一置換コハク酸との接触は、３０から２００℃、好ましくは８０から１５０℃、最も好ましくは１１０から１３０℃の処理温度にて行われる。
【０１４８】
少なくとも１つの炭酸カルシウム含有フィラー材料と、工程（ｂ）の少なくとも１つの一置換コハク酸無水物および任意の少なくとも１つの一置換コハク酸との接触を行う処理時間は、１０００秒以下の期間、好ましくは５００秒以下の期間、より好ましくは２５０秒以下、最も好ましくは０．１から１０００秒の期間行われる。例えば接触工程（ｃ）は、０．１から２０秒、好ましくは０．５から１５秒、最も好ましくは１から１０秒の期間行われる。一般に、少なくとも１つの炭酸カルシウム含有フィラー材料と、工程（ｂ）の少なくとも１つの一置換コハク酸無水物および任意の少なくとも１つの一置換コハク酸との接触長さは、この接触中に適用される処理温度によって決定される。例えば、約２００℃の処理温度が適用される場合、処理時間は、例えば約０．１と同程度に短くなる。約９０℃の処理温度が適用される場合、処理時間は、例えば約１０００秒と同程度の長さになることができる。
【０１４９】
少なくとも１つの一置換コハク酸無水物および任意の少なくとも１つの一置換コハク酸が、工程ａ）の少なくとも１つの炭酸カルシウム含有フィラー材料の総乾燥重量に基づいて０．１から２重量％の量で接触工程ｃ）において添加されることが理解される。例えば、少なくとも１つの一置換コハク酸無水物および任意の少なくとも１つの一置換コハク酸は、工程ａ）の少なくとも１つの炭酸カルシウム含有フィラー材料の総乾燥重量に基づいて、０．２から１．５重量％または０．３から１重量％の量で接触工程ｃ）に添加される。
【０１５０】
本発明の１つの実施形態において、少なくとも１つの炭酸カルシウム含有フィラー材料が、接触工程ｃ）を行う前に予備加熱され、即ち活性化される。即ち、少なくとも１つの炭酸カルシウム含有フィラー材料は、接触工程ｃ）が行われる前に、５０から２００℃、好ましくは８０から２００℃、より好ましくは９０から１５０℃、最も好ましくは１００から１３０℃の温度で処理される。
【０１５１】
少なくとも１つの炭酸カルシウム含有フィラー材料の予備加熱を行う処理時間は、３０分以下、好ましくは２０分以下、より好ましくは１５分以下の期間行われる。
【０１５２】
本発明の１つの実施形態において、少なくとも１つの炭酸カルシウム含有フィラー材料の予備加熱は、接触工程ｃ）の間に実施される温度にほぼ等しい温度で行われる。
【０１５３】
本発明の意味において、用語「等しい」温度は、接触工程ｃ）の間に実施される温度より最大２０℃、好ましくは最大１５℃、より好ましくは１０℃、最も好ましくは最大５℃下回るまたは上回る温度を指す。
【０１５４】
本発明の１つの実施形態によれば、方法はさらに、工程（ａ）の少なくとも１つの炭酸カルシウム含有フィラー材料を、１つ以上の工程において、少なくとも１つの有機材料、例えばポリシロキサンと接触させる工程（ｄ）を含む。
【０１５５】
念のため、本発明の方法はさらに、接触工程（ｄ）を含み、少なくとも１つの炭酸カルシウム含有フィラー材料と少なくとも１つの有機材料とのこうした接触工程は、少なくとも１つの炭酸カルシウム含有フィラー材料と、工程（ｂ）の少なくとも１つの一置換コハク酸無水物および任意の少なくとも１つの一置換コハク酸との接触の間および／または接触の後で行われてもよい。本発明の１つの実施形態において、少なくとも１つの有機材料とのこうした接触は、少なくとも１つの炭酸カルシウム含有フィラー材料と、工程（ｂ）の少なくとも１つの一置換コハク酸無水物および任意の少なくとも１つの一置換コハク酸との接触の後に行われる。この場合、接触工程ｄ）は、好ましくは４０から２００℃の温度にて行われる。例えば接触工程ｄ）は、５０から１５０℃または６０から１２０℃の温度で行われる。
【０１５６】
少なくとも１つの有機材料、例えばポリシロキサンは、工程ａ）の少なくとも１つの炭酸カルシウム含有フィラー材料の総乾燥重量に基づいて、１００から１０００ｐｐｍ、好ましくは２００から８００ｐｐｍ、最も好ましくは３００から７００ｐｐｍの量で接触工程ｄ）において添加される。
【０１５７】
追加的にまたは代替として、少なくとも１つの有機材料、例えばポリシロキサンは、好ましくは表面処理されたフィラー材料生成物、即ち処理層の表面において少なくとも１つの有機材料の量が、工程ａ）において提供される少なくとも１つの炭酸カルシウム含有フィラー材料のｍ２あたり０．１ｍｇ未満、より好ましくは０．０８ｍｇ未満、最も好ましくは０．０７ｍｇ未満の少なくとも有機材料の総重量であるように添加される。
【０１５８】
少なくとも１つの炭酸カルシウム含有フィラー材料と少なくとも１つの有機材料との接触を行う処理時間は、０．００１６６から１６６．６６分の期間行われる。例えば少なくとも１つの炭酸カルシウム含有フィラー材料と少なくとも１つの有機材料との接触は、０．０１６６から２０分、好ましくは０．０８３３から１５分、最も好ましくは０．１６６から１０分の接触時間行われる。
【０１５９】
接触工程ｄ）の長さは、この接触の間に適用される処理温度によって決定される。例えば、約１４０℃の処理温度が適用される場合、処理時間は、例えば約０．１６６から１分と同程度に短い。
【０１６０】
故に、少なくとも１つの炭酸カルシウム含有フィラー材料の表面上に形成される処理層が、工程ｂ）において提供される少なくとも１つの一置換コハク酸無水物および工程ｂ）において場合により提供される任意の少なくとも１つの一置換コハク酸および／または炭酸カルシウム含有フィラー材料と、少なくとも１つの一置換コハク酸無水物との接触からの反応生成物および／または少なくとも１つの炭酸カルシウム含有フィラー材料と少なくとも１つの一置換コハク酸無水物および任意の少なくとも１つの一置換コハク酸との接触から得られるこれらの塩の反応生成物を含むことが理解される。こうした場合に、表面処理されたフィラー材料生成物の処理層は、好ましくは工程ｃ）の少なくとも１つの炭酸カルシウム含有フィラー材料の表面に形成された一置換コハク酸および／または少なくとも１つの一置換コハク酸無水物の塩の反応生成物を含む。例えば塩の反応生成物、例えば少なくとも１つの一置換コハク酸および／または少なくとも１つの一置換コハク酸無水物の１つ以上のカルシウム塩および／またはマグネシウム塩。本発明の１つの実施形態において、表面処理されたフィラー材料生成物の処理層はさらに、少なくとも１つの有機材料、例えばポリシロキサンを含む。
【０１６１】
故に、方法工程ｃ）において、および場合により工程ｄ）の後に得られた少なくとも１つの炭酸カルシウム含有フィラー材料生成物、即ち表面処理されたフィラー材料組成物は、少なくとも１つの炭酸カルシウム含有フィラー材料および少なくとも１つの一置換コハク酸無水物および少なくとも１つの一置換コハク酸および／またはこれらの塩の反応生成物を含む処理層を含む、好ましくはこれらからなることが理解される。処理層は、工程ａ）の少なくとも１つの炭酸カルシウム含有フィラー材料の表面に形成される。
【０１６２】
少なくとも１つの炭酸カルシウム含有フィラー材料の表面の処理層が、少なくとも１つの一置換コハク酸を含む場合、少なくとも１つの一置換コハク酸は、適用された少なくとも１つの一置換コハク酸無水物から形成されるのが好ましい。即ち少なくとも１つの一置換コハク酸の置換基および少なくとも１つの一置換コハク酸無水物の置換基が同じである。
【０１６３】
追加的にまたは代替として、少なくとも１つの一置換コハク酸は、少なくとも１つの一置換コハク酸無水物と共にブレンドで提供される。
【０１６４】
本発明の１つの実施形態において、少なくとも１つの炭酸カルシウム含有フィラー材料の表面に形成される処理層は、工程ｂ）に提供される少なくとも１つの一置換コハク酸無水物、ならびに少なくとも１つの一置換コハク酸または少なくとも１つの炭酸カルシウム含有フィラー材料と少なくとも１つの一置換コハク酸無水物および任意の少なくとも１つの一置換コハク酸との接触から得られるこれらの塩の反応生成物を含む。代替として少なくとも１つの炭酸カルシウム含有フィラー材料の表面に形成された処理層は、工程ｂ）において提供される少なくとも１つの一置換コハク酸無水物および少なくとも１つの一置換コハク酸および少なくとも１つの炭酸カルシウム含有フィラー材料と少なくとも１つの一置換コハク酸無水物および任意の少なくとも１つの一置換コハク酸との接触から得られるこれらの塩の反応生成物を含む。
【０１６５】
処理層は、好ましくは、表面処理されたフィラー材料生成物の表面における少なくとも１つの一置換コハク酸無水物および少なくとも１つの一置換コハク酸および／またはこれらの塩の反応生成物の総重量が、工程ａ）において提供される少なくとも１つの炭酸カルシウム含有フィラー材料の０．１から５ｍｇ／ｍ２、より好ましくは０．２から４ｍｇ／ｍ２、最も好ましくは１から４ｍｇ／ｍ２であることを特徴とする。
【０１６６】
処理層は、好ましくは、表面処理されたフィラー材料生成物の表面における少なくとも１つの一置換コハク酸無水物および少なくとも１つの一置換コハク酸および／またはこれらの塩の反応生成物の総重量が、工程ａ）において提供される少なくとも１つの炭酸カルシウム含有フィラー材料の０．０５から１重量％／ｍ２、より好ましくは０．１から０．５重量％／ｍ２、最も好ましくは０．１５から０．２５重量％／ｍ２であることを特徴とする。
【０１６７】
本発明の１つの実施形態において、処理層は、表面処理されたフィラー材料生成物の表面における少なくとも１つの一置換コハク酸無水物および一置換コハク酸および／またはこれらの塩の反応生成物ならびに任意の少なくとも１つの有機材料の総重量が、工程ａ）において提供される少なくとも１つの炭酸カルシウム含有フィラー材料の０．１から５ｍｇ／ｍ２、より好ましくは０．２５から４．５ｍｇ／ｍ２、最も好ましくは１．０から４．０ｍｇ／ｍ２であることを特徴とする。
【０１６８】
追加的にまたは代替として、表面処理されたフィラー材料生成物の処理層は、少なくとも１つの一置換コハク酸無水物および少なくとも１つの一置換コハク酸および／または特定のモル比でのこれらの塩の反応生成物を含む。例えば、少なくとも１つの一置換コハク酸無水物および少なくとも１つの一置換コハク酸とこれらの塩の反応生成物とのモル比は、９９．９：０．１から０．１：９９．９、好ましくは７０：３０から９０：１０である。
【０１６９】
本発明の意味において、文言「少なくとも１つの一置換コハク酸無水物および少なくとも１つの一置換コハク酸とこれらの塩の反応生成物とのモル比」は、少なくとも１つの一置換コハク酸無水物の分子量の合計および少なくとも１つの一置換コハク酸の分子量の合計の、これらの塩の反応生成物における一置換コハク酸無水物分子の分子量の合計およびこれらの塩の反応生成物における一置換コハク酸分子の分子量の合計に対する比を指す。
【０１７０】
得られた表面処理されたフィラー材料生成物は、少なくとも１つの炭酸カルシウム含有フィラー材料の総乾燥重量に基づいて、０．１から２．５重量％の量、好ましくは０．１から２重量％の量、より好ましくは０．１から１．５重量％の量、さらにより好ましくは０．１から１重量％の量、最も好ましくは０．２から０．８重量％の量の処理層を含むことがさらに理解される。
【０１７１】
本発明に従って得られた表面処理されたフィラー材料生成物は、少なくとも１０個の鎖炭素原子を有する脂肪酸および／または脂肪酸塩で処理された鉱物フィラー、即ち少なくとも１つの一置換コハク酸無水物および任意の少なくとも１つの一置換コハク酸を実装していないものに比べて優れた表面特徴を有する。
【０１７２】
特に、本発明の方法によって得られた表面処理されたフィラー材料生成物が、≧２５０℃の揮発性物質オンセット温度を特徴とすることが理解される。例えば、本発明の方法によって得られる表面処理されたフィラー材料生成物は、≧２６０℃または≧２７０℃の揮発性物質のオンセット温度を特徴とする。
【０１７３】
追加的にまたは代替として、本発明の方法によって得られた表面処理されたフィラー材料生成物は、０．２５質量％未満、好ましくは０．２３質量％未満、例えば０．０４から０．２１質量％、好ましくは０．０８から０．１５質量％、より好ましくは０．１から０．１２質量％の２５から３５０℃の総揮発性物質を特徴とする。
【０１７４】
さらに、本発明の方法によって得られる表面処理されたフィラー材料生成物は、低吸湿感受性を特徴とする。本発明の方法によって得られた表面処理されたフィラー材料生成物の吸湿感受性は、この総表面湿分レベルが、約＋２３℃（±２℃）の温度において０．８ｍｇ／ｇ未満の乾燥炭酸カルシウム含有フィラー材料となるようなものであるのが好ましい。例えば本発明の方法によって得られる表面処理されたフィラー材料生成物は、＋２３Ｃ（±２℃）の温度においての後、０．１から０．８ｍｇ／ｇ、より好ましくは０．２から０．７ｍｇ／ｇ、最も好ましくは０．２から０．６ｍｇ／ｇの乾燥炭酸カルシウム含有材料の吸湿感受性を有する。
【０１７５】
追加的にまたは代替として、本発明の方法によって得られる表面処理されたフィラー材料生成物は、沈降法を用いて＋２３℃（±２℃）にて測定された８：２未満の体積比の水：エタノールの親水性を有する。例えば表面処理されたフィラー材料生成物は、沈降法を用いて、＋２３℃（±２℃）にて測定された７：３未満の体積比の水：エタノールの親水性を有する。
【０１７６】
得られた非常に良好な結果の観点において、本発明の１つの態様は、以下を含む表面処理されたフィラー材料生成物に関する：
ａ）以下を有する少なくとも１つの炭酸カルシウム含有フィラー材料
ｉ）０．１μｍから７μｍの範囲の重量中位粒径ｄ５０、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて≦１重量％の残留総湿分含有量、
ｂ）少なくとも１つの一置換コハク酸無水物および少なくとも１つの一置換コハク酸および／またはこれらの塩の反応生成物を含む、少なくとも１つの炭酸カルシウム含有フィラー剤の表面上の処理層、
ここで、表面処理されたフィラー材料生成物は、少なくとも１つの炭酸カルシウム含有フィラー材料の総乾燥重量に基づいて、０．１から３重量％の量で処理層を含む。
【０１７７】
本発明の１つの実施形態において、表面処理されたフィラー材料生成物は、本発明の方法によって得ることができる。
【０１７８】
少なくとも１つの炭酸カルシウム含有フィラー材料、少なくとも１つの一置換コハク酸無水物、少なくとも１つの一置換コハク酸、これらの塩の反応生成物、表面処理されたフィラー材料生成物およびこれらの好ましい実施形態の規定に関して、方法工程ａ）、ｂ）およびｃ）ならびに任意工程ｄ）を議論する場合に上記で提供されるコメントを参照する。
【０１７９】
こうして得られた表面処理されたフィラー材料生成物は、少なくとも１つのポリマー性樹脂および１から８５重量％の表面処理されたフィラー材料生成物を含むポリマー組成物において有利に実装される。
【０１８０】
従って、ポリマー組成物は、少なくとも１つのポリマー性樹脂を含む。ポリマー樹脂は、組成物の骨格を表し、強度、可撓性、強靭性および耐久性を最終的な繊維および／またはフィラメントおよび／またはフィルムおよび／またはスレッドに提供する。
【０１８１】
本発明に従う少なくとも１つのポリマー性樹脂は、ポリマー組成物が、繊維および／またはフィラメントおよび／またはフィルムおよび／またはスレッドの調製に好適である限り、特定の樹脂材料に制限されないことが理解される。
【０１８２】
本発明の１つの実施形態において、少なくとも１つのポリマー性樹脂は少なくとも１つの熱可塑性ポリマーである。故に、少なくとも１つのポリマー性樹脂が、ポリオレフィン、ポリアミド、ハロゲン含有ポリマーおよび／またはポリエステルのホモポリマーおよび／またはコポリマーを含む群から選択される熱可塑性ポリマーであるのが好ましい。
【０１８３】
例えば、少なくとも１つのポリマー性樹脂がポリアミドである場合、少なくとも１つのポリマー性樹脂は好ましくはナイロンである。
【０１８４】
追加的にまたは代替として、少なくとも１つのポリマー性樹脂は、ポリオレフィンのホモポリマーおよび／またはコポリマーである。例えば、少なくとも１つのポリマー性樹脂は、ポリオレフィンのホモポリマーおよびコポリマーである。代替として少なくとも１つのポリマー性樹脂はポリオレフィンのホモポリマーまたはコポリマーである。
【０１８５】
少なくとも１つのポリマー性樹脂が、好ましくはポリオレフィンのホモポリマーであることが理解される。
【０１８６】
例えば、ポリオレフィンは、ポリエチレンおよび／またはポリプロピレンおよび／またはポリブチレンであることができる。従って、ポリオレフィンがポリエチレンである場合、ポリオレフィンは、ポリエチレンのホモポリマーおよび／またはコポリマー、例えば高密度ポリエチレン（ＨＤＰＥ）、中密度ポリエチレン（ＭＤＰＥ）、低密度ポリエチレン（ＬＤＰＥ）、非常に低密度ポリエチレン（ＶＬＤＰＥ）、線状低密度ポリエチレン（ＬＬＤＰＥ）を含む群から選択される。
【０１８７】
例えば、ポリオレフィンは、ポリエチレンのホモポリマーおよび／またはコポリマーである。
【０１８８】
本発明に使用されるポリエチレンのホモポリマーという表現は、即ちポリエチレンの総重量に基づいて９９．７重量％を超える、さらにより好ましくは少なくとも９９．８重量％のエチレンユニットから実質的になるポリエチレンを含むポリエチレンに関する。例えばポリエチレンのホモポリマーにおいてエチレンユニットのみが検出可能である。
【０１８９】
ポリマー組成物の少なくとも１つのポリマー性樹脂がポリエチレンのコポリマーを含む場合、ポリエチレンは、主要構成成分としてエチレンから誘導されるユニットを含有することが理解される。従って、ポリエチレンのコポリマーは、ポリエチレンの総重量に基づいて、少なくとも５５重量％のエチレンから誘導可能なユニット、より好ましくは少なくとも６０重量％のエチレンから誘導可能なユニットを含む。例えば、ポリエチレンのコポリマーは、ポリエチレンの総重量に基づいて、６０から９９．５重量％、より好ましくは９０から９９重量％のエチレンから誘導可能なユニットを含む。こうしたポリエチレンのコポリマーに存在するコモノマーは、Ｃ３からＣ１０α−オレフィン、好ましくは１−ブテン、１−ヘキセンおよび１−オクテンであり、後者が特に好ましい。
【０１９０】
追加的にまたは代替として、ポリオレフィンは、ポリプロピレンのホモポリマーおよび／またはコポリマーである。
【０１９１】
本発明全体を通して使用されるようなポリプロピレンのホモポリマーという表現は、即ちポリプロピレンの総重量に基づいて、９９重量％を超える、さらにより好ましくは少なくとも９９．５重量％、例えば少なくとも９９．８重量％のプロピレンユニットから実質的になるポリプロピレンに関する。好ましい実施形態において、プロピレンユニットだけが、ポリプロピレンのホモポリマーにおいて検出可能である。
【０１９２】
ポリマー組成物の少なくとも１つのポリマー性樹脂がポリプロピレンのコポリマーを含む場合、ポリプロピレンは、好ましくは主要成分としてプロピレンから誘導可能なユニットを含有する。ポリプロピレンのコポリマーは、プロピレンおよびＣ２および／または少なくとも１つのＣ４からＣ１０α−オレフィンから誘導されるユニットを好ましくは含み、好ましくはこれらのユニットからなる。本発明の１つの実施形態において、ポリプロピレンのコポリマーは、プロピレンならびにエチレン、１−ブテン、１−ペンテン、１−ヘキセンおよび１−オクテンからなる群から選択される少なくとも１つのα−オレフィンから誘導されるユニットを含み、好ましくはこれらからなる。例えば、ポリプロピレンのコポリマーは、プロピレンおよびエチレンから誘導されるユニットを含み、好ましくはこれらからなる。本発明の１つの実施形態において、ポリプロピレンから誘導可能なユニットは、ポリプロピレンの主要部分、即ちポリプロピレンの総重量に基づいて、少なくとも６０重量％、好ましくは少なくとも７０重量％、より好ましくは少なくとも８０重量％、さらにより好ましくは６０から９９重量％、さらにより好ましくは７０から９９重量％、最も好ましくは８０から９９重量％を構成する。ポリプロピレンのコポリマーにおけるＣ２および／または少なくとも１つのＣ４からＣ１０α−オレフィンから誘導されるユニットの量は、ポリプロピレンのコポリマーの総重量に基づいて１から４０重量％の範囲、より好ましくは１から３０重量％の範囲、最も好ましくは１から２０重量％の範囲である。
【０１９３】
ポリプロピレンのコポリマーがプロピレンおよびエチレンから誘導可能なユニットのみを含む場合、エチレンの量は、ポリプロピレンのコポリマーの総重量に基づいて、好ましくは１から２０重量％の範囲、好ましくは１から１５重量％の範囲、最も好ましくは１から１０重量％の範囲である。従って、プロピレンの量は、ポリプロピレンのコポリマーの総重量に基づいて、好ましくは８０から９９重量％の範囲、好ましくは８５から９９重量％の範囲、最も好ましくは９０から９９重量％の範囲である。
【０１９４】
追加的にまたは代替として、ポリオレフィンは、ポリブチレンのホモポリマーおよび／またはコポリマーである。
【０１９５】
本発明全体通して使用されるようなポリブチレンのホモポリマーという表現は、即ちポリブチレンの総重量に基づいて、９９重量％を超える、さらにより好ましくは少なくとも９９．５重量％、例えば少なくとも９９．８重量％のブチレンユニットから実質的になるポリブチレンに関する。好ましい実施形態において、ブチレンユニットのみが、ポリブチレンのホモポリマーにおいて検出可能である。
【０１９６】
ポリマー組成物の少なくとも１つのポリマー性樹脂がポリブチレンのコポリマーを含む場合、ポリブチレンは、好ましくは主要構成成分としてブチレンから誘導可能なユニットを含有する。ポリブチレンのコポリマーは、ブチレンならびにＣ２および／またはＣ３および／または少なくとも１つのＣ５からＣ１０α−オレフィンから誘導されるユニットを好ましくは含み、好ましくはこれらからなる。本発明の１つの実施形態において、ポリブチレンのコポリマーは、ブチレンならびにエチレン、１−プロペン、１−ペンテン、１−ヘキセンおよび１−オクテンからなる群から選択される少なくとも１つのα−オレフィンから誘導されるユニットを含み、好ましくはこれらからなる。例えば、ポリブチレンのコポリマーは、ブチレンおよびエチレンから誘導されるユニットを含む、好ましくはこれらからなる。本発明の１つの実施形態において、ブチレンから誘導可能なユニットは、ポリブチレンの主要部分、即ちポリブチレンの総重量に基づいて、少なくとも６０重量％、好ましくは少なくとも７０重量％、より好ましくは少なくとも８０重量％、さらにより好ましくは６０から９９重量％、さらにより好ましくは７０から９９重量％、最も好ましくは８０から９９重量％を構成する。ポリブチレンのコポリマーにおけるＣ２および／またはＣ３および／または少なくとも１つのＣ５からＣ１０α−オレフィンから誘導されるユニットの量は、ポリブチレンのコポリマーの総重量に基づいて、１から４０重量％の範囲、より好ましくは１から３０重量％の範囲、最も好ましくは１から２０重量％の範囲である。
【０１９７】
少なくとも１つのポリマー性樹脂がハロゲン含有ポリマーのホモポリマーおよび／またはコポリマーである場合、少なくとも１つのポリマー性樹脂は、好ましくはポリ塩化ビニル（ＰＶＣ）、ポリ塩化ビニリデン（ＰＶＤＣ）、ポリフッ化ビニリデン（ＰＶＤＦ）およびポリテトラフルオロエチレン（ＰＴＦＥ）から選択される。
【０１９８】
少なくとも１つのポリマー性樹脂がポリエステルのホモポリマーおよび／またはコポリマーである場合、少なくとも１つのポリマー性樹脂は、好ましくはポリエチレンテレフタレート（ＰＥＴ）、ポリトリメチレンテレフタレート（ＰＴＴ）、ポリブチレンテレフタレート（ＰＢＴ）、ポリエチレンアフタレート（ｐｏｌｙｅｔｈｙｌｅｎｅ  ａｐｈｔｈａｌａｔｅ）（ＰＥＮ）から選択されるだけでなく、分解性ポリエステル、例えばポリ乳酸（ポリラクチド，ＰＬＡ）から選択される。
【０１９９】
本発明の１つの実施形態において、少なくとも１つのポリマー性樹脂は、ポリエチレンおよび／またはポリプロピレンおよび／またはポリブチレンのホモポリマーである。例えば少なくとも１つのポリマー性樹脂は、ポリエチレンおよびポリプロピレンのホモポリマーである。代替として少なくとも１つのポリマー性樹脂は、ポリエチレンまたはポリプロピレンのホモポリマーである。本発明の１つの実施形態において、少なくとも１つのポリマー性樹脂は、ポリプロピレンのホモポリマーである。
【０２００】
表現「少なくとも１つの」ポリマー性樹脂は、１種以上のポリマー性樹脂が本発明のポリマー組成物に存在し得ることを意味する。
【０２０１】
完全にまたは部分的にバイオ系のポリマーは、再生可能なバイオマス供給源、例えば植物油脂、コーンスターチ、ペアスターチまたは微生物叢、脂肪族バイオポリエステル、例えばポリヒドロキシアルカノエート（ＰＨＡ）、ポリヒドロキシブチレート（ＰＨＢ）、ポリヒドロキシバレレート（ＰＨＶ）、ポリヒドロキシヘキサノエート（ＰＨＨ）、またはポリエステル、例えばポリエチレンテレフタレート（ＰＥＴ）から誘導される。
【０２０２】
上述のポリマーの２以上のブレンド、混合物、アロイおよび組み合わせは、本発明において同様に使用できる。
【０２０３】
従って、少なくとも１つのポリマー性樹脂は、２種以上のポリマー性樹脂の混合物であってもよいことが理解される。例えば、少なくとも１つのポリマー性樹脂が２以上のポリマー性樹脂の混合物である場合、１つのポリマー性樹脂はポリプロピレンのホモポリマーまたはコポリマーである一方で、第２のまたはさらなるポリマー性樹脂は、ポリエチレン、ポリブチレン、ポリアミド、ポリエステル、ハロゲン含有ポリマーのホモポリマーおよび／またはコポリマーおよびこれらの混合物のホモポリマーおよび／またはコポリマーを含む群から選択され、ここでポリマーは、完全にまたは部分的にバイオポリマーに基づくことができる。
【０２０４】
本発明の１つの実施形態において、少なくとも１つのポリマー性樹脂は、１種のポリマー性樹脂である。好ましくは少なくとも１つのポリマー性樹脂は、ポリエチレンまたはポリプロピレンのホモポリマーである。
【０２０５】
本発明の１つの実施形態において、少なくとも１つのポリマー性樹脂は、１００℃を超える、より好ましくは１５０℃を超える、例えば２００℃を超える溶融温度Ｔｍを有する。例えば少なくとも１つのポリマー性樹脂の融点は、１００から３５０℃の範囲、より好ましくは１５０から３２５℃の範囲、最も好ましくは２００から３００℃の範囲である。
【０２０６】
さらに、少なくとも１つのポリマー性樹脂は、メルトフローレートの広いスペクトルを有するポリマー性樹脂から選択されてもよいことが理解される。一般に少なくとも１つのポリマー性樹脂は、０．１から３０００ｇ／１０分、より好ましくは０．２から２５００ｇ／１０分のメルトフローレート（ＭＦＲ）（１９０℃）を有するのが好ましい。例えば少なくとも１つのポリマー性樹脂は、０．３から２０００ｇ／１０分または０．３から１６００ｇ／１０分のメルトフローレートＭＦＲ（１９０℃）を有する。追加的にまたは代替として、少なくとも１つのポリマー性樹脂は、０．１から３０００ｇ／１０分、より好ましくは０．２から２５００ｇ／１０分のメルトフローレートＭＦＲ（２３０℃）を有する。例えば少なくとも１つのポリマー性樹脂は、０．３から２０００ｇ／１０分または０．３から１６００ｇ／１０分のメルトフローレートＭＦＲ（２３０℃）を有する。
【０２０７】
例えば少なくとも１つのポリマー性樹脂が、ポリプロピレンのホモポリマーおよび／またはコポリマーであるポリオレフィンである場合、少なくとも１つのポリマー性樹脂は、１から３０００ｇ／１０分、より好ましくは３から２５００ｇ／１０分のメルトフローレートＭＦＲ（１９０℃、２．１６ｋｇ）を有するのが好ましい。例えば、ポリプロピレンのホモポリマーおよび／またはコポリマーである少なくとも１つのポリマー性樹脂は、５から２０００ｇ／１０分または１０から１６００ｇ／１０分のメルトフローレートＭＦＲ（１９０℃）を有する。ポリプロピレンのホモポリマーおよび／またはコポリマーである少なくとも１つのポリマー性樹脂は、１から３０００ｇ／１０分、より好ましくは３から２５００ｇ／１０分のメルトフローレートＭＦＲ（２３０℃）を有するのが好ましい。例えば、ポリプロピレンのホモポリマーおよび／またはコポリマーである少なくとも１つのポリマー性樹脂は、５から２０００ｇ／１０分、または１０から１６００ｇ／１０分のメルトフローレートＭＦＲ（２３０℃）を有する。
【０２０８】
少なくとも１つのポリマー性樹脂が、ポリエチレンのホモポリマーおよび／またはコポリマーであるポリオレフィンである場合、少なくとも１つのポリマー性樹脂が相当低いメルトフローレートを有することが理解される。従って、ポリエチレンのホモポリマーおよび／またはコポリマーである少なくとも１つのポリマー性樹脂が、０．５から２０ｇ／１０分、より好ましくは０．７から１５ｇ／１０分のメルトフローレートＭＦＲ（１９０℃）を有するのが好ましい。例えば、少なくとも１つのポリマー性樹脂は、０．９から１０ｇ／１０分または０．９から５ｇ／１０分のメルトフローレートＭＦＲ（１９０℃）を有する。追加的にまたは代替として、ポリエチレンのホモポリマーおよび／またはコポリマーである少なくとも１つのポリマー性樹脂が、０．１から３０００ｇ／１０分、より好ましくは０．２から２５００ｇ／１０分のメルトフローレートＭＦＲ（２３０℃）を有する。例えばポリエチレンのホモポリマーおよび／またはコポリマーである少なくとも１つのポリマー性樹脂が、０．３から２０００ｇ／１０分、または０．３から１６００ｇ／１０分のメルトフローレートＭＦＲ（２３０℃）を有する。
【０２０９】
本発明のポリマー組成物のさらなる必須構成成分は、表面処理されたフィラー材料生成物である。表面処理されたフィラー材料生成物およびこれらの好ましい実施形態に関して、方法工程ａ）、ｂ）およびｃ）を議論する場合、上記で提供されるコメントを参照する。
【０２１０】
ポリマー組成物は、ポリマー組成物の総重量に基づいて、１から８５重量％の量で表面処理されたフィラー材料生成物を含むことが本発明の１つの要件である。
【０２１１】
本発明の１つの実施形態において、ポリマー組成物は、ポリマー組成物の総重量に基づいて、５から８５重量％、好ましくは１０から８５重量％の量で表面処理されたフィラー材料生成物を含む。例えばポリマー組成物は、ポリマー組成物の総重量に基づいて１５から８０重量％の量で表面処理されたフィラー材料生成物を含む。
【０２１２】
本発明の１つの実施形態において、ポリマー組成物はマスターバッチである。
【０２１３】
用語「マスターバッチ」は、繊維および／またはフィラメントおよび／またはフィルムのような最終用途製品を調製するために使用されるポリマー組成物の濃度より高い表面処理されたフィラー材料生成物の濃度を有する組成物を指す。即ち、マスターバッチはさらに、例えば、繊維および／またはフィラメントおよび／またはフィルムおよび／またはスレッドのような最終用途製品を調製するのに好適であるポリマー組成物を得るためにさらに希釈される。
【０２１４】
例えばマスターバッチは、マスターバッチの総重量基づいて５０から８５重量％、好ましくは６０から８５重量％、より好ましくは７０から８０重量％の量で表面処理されたフィラー材料生成物を含む。
【０２１５】
本発明の１つの実施形態によれば、マスターバッチは、繊維および／またはフィラメントおよび／またはフィルムおよび／またはスレッドを製造するために使用される。
【０２１６】
さらなる実施形態によれば、本発明の方法によって得ることができるポリマーマスターバッチは、ポリマー生成物の製造に使用されてもよく、ここでこのポリマー生成物が、好ましくはポリオレフィン物品、例えば織布繊維、不織布繊維、プロファイル、ケーブル、フィルム、または成形製品を含む。
【０２１７】
本発明に従うポリマーマスターバッチを含む生成物は、当業者に既知のいずれかの方法によって製造され得る。
【０２１８】
当該技術分野において、ポリマー生成物の製造のための多くの方法が既知である。これらの方法としては、溶融加工処理技術、例えばプロファイル押出（パイプ、シートおよび中空シート用）、ケーブル押出、フィルム押出（キャストフィルムおよび吹込みフィルム用）、成形（例えば射出成形、ロト成形、吹込み成形および熱形成）、繊維紡糸（例えば溶融紡糸、湿式紡糸、乾式紡糸および構造繊維）、共混錬および引抜が挙げられるが、これらに限定されない。最終物品は、単層または多層構造を与えてもよい。
【０２１９】
本発明の１つの実施形態によれば、本発明の方法によって得ることができるポリマーマスターバッチは、有利なことには、プラスチック用途のための種々の成形物品の調製のために使用できる。例としては、産業および消費者用途のための可撓性パッケージング（ロールストック、バッグ、パウチ、ラベル、ラップ、リッディング、収縮スリーブおよび延伸フィルムを含む。）；産業および消費者用途のための剛性パッケージング（プラスチックボトル、カップおよび容器を含む。）；建築および建設材料（パイプおよび導管、クラッディングおよびプロファイル、絶縁、シールおよびガスケット、ジオテキスタイルを含む。）；農業および園芸材料（温室材料、マルチフィルム、トンネル、サイレージ、ベールラップ、ボックスおよび木箱を含む。）；輸送および自動車用途（内部部品、例えば機器およびドアパネル、コンソール、ピラーおよび座席；外部部品、例えばバンパーダッシュボード、フェンダ、テールゲート、ならびにフード用途、例えばエアダクト、吸気マニフォールド、ラジエーターおよび冷却ホースを含む。）；電気および電子用途（ＣＤプレーヤ、ＤＶＤシステム、パソコンおよびＴＶセット、ノート型パソコン、タブレット、スマートフォン、調理器具、冷蔵庫および冷凍庫、洗濯機、食洗器、ツールおよびオフィス機器を含む。）；医療およびヘルス用途（使い捨てキャップ、ガウン、マスク、手術着およびシューカバー、ドレープ、ラップおよびパック、スポンジ、包帯およびワイプ、ベッドリネン、汚染防止ガウン、検査着、実験室用コート、アイソレーションガウン、医療診断器具および医療デバイスを含む。）；パーソナルケア製品（吸収剤衛生製品（ＡＨＰ）、乳児用おむつ、婦人衛生製品および成人失禁用製品、拭き取り用品、スキンケア製品、脱毛ストリップを含む。）；家庭用および家具用製品（木質複合材、装飾箔、フロアカバー、フローリング、台所用品、クリーナ、ペットケア、芝生および庭園物品を含む。）；玩具、スポーツおよびレジャー物品（プレイハウス、ビルディングキット、プレイビヒクル、スポーツおよびフィットネスデバイス、靴、衣類およびスポーツウエアを含む。）、安全設備（ヘルメット、ニーパッド）、スポーツ設備およびスーツケースが挙げられる。
【０２２０】
本発明の別の実施形態において、繊維および／またはフィラメントおよび／またはフィルムおよび／またはスレッドのような最終用途製品を調製するために使用されるポリマー組成物は、ポリマー組成物の総重量に基づいて１から５０重量％、好ましくは５から４５重量％、最も好ましくは１０から４０重量％の量の表面処理されたフィラー材料生成物を含む。例えば、繊維および／またはフィラメントおよび／またはフィルムのような最終用途製品を調製するために使用されるポリマー組成物は、ポリマー組成物の総重量に基づいて１５から２５重量％の量の表面処理されたフィラー材料生成物を含む。
【０２２１】
本発明の別の実施形態において、繊維および／またはフィラメントおよび／またはフィルムおよび／またはスレッドのような最終用途製品を調製するために使用されるポリマー組成物は、ポリマー組成物の総重量に基づいて１から１０重量％の量の少なくとも１つの炭酸カルシウム含有材料を含む。ポリマー組成物は、好ましくは、酸性食品、例えば柑橘系果実のためのパッケージング材料またはフルーツジュースのための容器および／または瓶として使用される場合に、この量を含むことが理解される。
【０２２２】
マスターバッチが繊維および／またはフィラメントおよび／またはフィルムおよび／またはスレッドを製造するために使用される場合、マスターバッチは、最終用途製品、例えば繊維および／またはフィラメントおよび／またはフィルムおよび／またはスレッドを調製するのに好適なポリマー組成物を得るためのように希釈されるのが好ましい。即ち、マスターバッチは、ポリマー組成物の総重量に基づいて、１から５０重量％、好ましくは５から４５重量％、最も好ましくは１０から４０重量％の量で表面処理されたフィラー材料生成物を含むように希釈される。
【０２２３】
上記で記載されるようなＬＬＤＰＥマスターバッチのフィルタ圧力値ＦＰＶを、先行技術の鉱物材料を含むマスターバッチのＦＰＶと比較して決定するためにフィルタ圧力テストが行われた。
【０２２４】
本明細書で記載されるようなフィルタ圧力テストは、この場合、ＬＬＤＰＥ中に分散した鉱物材料のフィルタ圧力値を提供する。フィルタ圧力値ＦＰＶは、フィラーのグラムあたりで増大する圧力として規定される。このテストは、分散品質および／またはマスターバッチ中の鉱物材料の過剰の粗粒子またはアグロメレートの存在を決定するために行われる。低いフィルタ圧力値は、良好な分散および微細な材料を指し、ここで高いフィルタ圧力値は、分散性の悪い、粗いまたはアグロメレートした材料を指す。
フィルタ圧力テストは、標準ＥＮ１３９００−５に従って市販のＣｏｌｌｉｎ  Ｐｒｅｓｓｕｒｅ  Ｆｉｌｔｅｒ  Ｔｅｓｔ，Ｔｅａｃｈ−Ｌｉｎｅ  ＦＴ−Ｅ２０Ｔ−ＩＳにて行った。使用されたフィルタタイプは、１４μｍおよび２５μｍであり、押出は２００℃で行われた。
【０２２５】
本発明の別の実施形態によれば、ポリマー組成物は、繊維および／またはフィラメントおよび／またはフィルムおよび／またはスレッドである。例えば、繊維および／またはフィラメントおよび／またはフィルムおよび／またはスレッドは、繊維および／またはフィラメントおよび／またはフィルムおよび／またはスレッドの総重量に基づいて１から５０重量％、好ましくは５から４５重量％、より好ましくは１０から４０重量％、最も好ましくは１５から２５重量％の量で表面処理されたフィラー材料生成物を含む。
【０２２６】
本発明に従う表面処理されたフィラー材料生成物は、繊維および／またはフィラメントおよび／またはフィルムおよび／またはスレッドのような最終用途製品に優れた機械的特性を付与する。特に、表面処理されたフィラー材料生成物は、表面処理されたフィラー材料生成物が本発明のポリマー組成物の形態で提供される場合、繊維および／またはフィラメントおよび／またはフィルムおよび／またはスレッドのような最終用途製品に優れた機械的特性を付与する。
【０２２７】
故に、本発明は、さらなる態様において、上記で規定されたポリマー組成物および／または上記で規定された表面処理されたフィラー材料生成物を含む繊維および／またはフィラメントおよび／またはフィルムおよび／またはスレッドを指す。
【０２２８】
さらに、本発明は、別の態様において、繊維および／またはフィラメントおよび／またはフィルムおよび／またはスレッドを調製するための方法を指し、この方法が少なくとも以下の工程を含む：
ａ）上記で規定されるようなポリマー組成物を提供する工程および
ｂ）工程ａ）のポリマー組成物を、このポリマー組成物が、繊維および／またはフィラメントおよび／またはフィルムおよび／またはスレッドに転換される条件に供する工程。
【０２２９】
繊維および／またはフィラメントおよび／またはフィルムおよび／またはスレッドを調製するために適切な方法条件は、当業者に一般に既知であり、および／または一般に共通する知識に基づいて慣用の変形によって確立できる。
【０２３０】
例えば、本発明のポリマー組成物は、有利なことには、繊維および／またはフィラメントおよび／またはフィルムおよび／またはスレッドを調製するために、混合および／または押出および／またはコンパウンドおよび／または吹込み成形の方法において実施されてもよく、ここで少なくとも１つのポリマー性樹脂は、好ましくはポリオレフィン、ポリアミドおよび／またはポリエステルのホモポリマーおよび／またはコポリマーを含む群から選択される熱可塑性ポリマーである。
【０２３１】
本発明の意味において用語「繊維」は、通常、例えば機械的方法によって共に結合された繊維ウェブからなるテキスタイル布地、例えば不織布を形成する線状構造を指す。従って用語「繊維」は、有限の構造を指すことが理解される。
【０２３２】
本発明の意味において用語「スレッド」は、例えば機械的方法によって共に結合されるスレッドウェブから通常なる不織布のようなテキスタイル布地を形成する線状構造を指す。従って、用語「スレッド」は、有限の構造を指すことが理解される。スレッドは、モノー−、バイ−またはマルチ−スレッドとして構成されてもよい。バイ−またはマルチ−スレッドが存在する場合、シングルフィラメントの組成物は、実質的に同じであってもよい。即ち、シングルスレッドの組成物は、実質的に同じ構成成分を含む、即ち少なくとも１つのポリマー性樹脂および表面処理されたフィラー材料生成物を同じ量で含む。代替としてシングルスレッドの組成物は異なっていてもよい。即ちシングルスレッドの組成物は、同じ構成成分を含んでいてもよい、即ち少なくとも１つのポリマー性樹脂および表面処理されたフィラー材料生成物を種々の量で含んでいてもよい、またはシングルスレッドの組成物は、異なる構成成分を含んでいてもよい、即ち少なくとも１つのポリマー性樹脂および／または表面処理されたフィラー材料生成物は、同じ量で異なっていてもよく、またはシングルスレッドの組成物は、異なる構成成分を含んでいてもよい、即ち少なくとも１つのポリマー性樹脂および表面処理されたフィラー材料生成物は、種々の量で異なっていてもよい。
【０２３３】
本発明の意味において用語「フィラメント」は、この構造長さによって繊維とは異なる構造を指す。従って用語「フィラメント」は、エンドレス繊維を指すことが理解される。フィラメントは、モノー−、バイ−またはマルチ−フィラメントのように構成されてもよいことがさらに理解される。バイ−またはマルチ−フィラメントが存在する場合、シングルフィラメントの組成物は、実質的に同じであってもよい。即ち、シングルフィラメントの組成物は、実質的に同じ構成成分を含む、即ち少なくとも１つのポリマー性樹脂および表面処理されたフィラー材料生成物を同じ量で含む。代替としてシングルフィラメントの組成物は異なっていてもよい。即ちシングルフィラメントの組成物は、同じ構成成分を含んでいてもよい、即ち少なくとも１つのポリマー性樹脂および表面処理されたフィラー材料生成物を種々の量で含んでいてもよい、またはシングルフィラメントの組成物は、異なる構成成分を含んでいてもよい、即ち少なくとも１つのポリマー性樹脂および／または表面処理されたフィラー材料生成物は、同じ量で異なっていてもよく、またはシングルフィラメントの組成物は、異なる構成成分を含んでいてもよい、即ち少なくとも１つのポリマー性樹脂および表面処理されたフィラー材料生成物は、種々の量で異なっていてもよい。
【０２３４】
フィラメントおよび／または繊維および／またはスレッドの断面は、非常に種々の形状を有していてもよい。好ましくはフィラメントおよび／または繊維および／またはスレッドの断面形状は、丸形、楕円形、またはｎ角形であってもよく、ここでｎは≧３であり、例えばｎは３である。例えば、フィラメントおよび／または繊維および／またはスレッドの断面形状は丸形または三葉状、例えば丸形である。追加的にまたは代替として、フィラメントおよび／または繊維および／またはスレッドの断面形状は中空である。
【０２３５】
フィラメントおよび／または繊維および／またはスレッドは、こうしたフィラメントおよび／または繊維および／またはスレッドを調製するために使用される当該技術分野において既知のすべての技術によって調製されてもよいことが理解される。例えば本発明のフィラメントおよび／または繊維および／またはスレッドは、周知のメルトブロー方法、スパンボンド方法またはステープル繊維製造によって調製できる。
【０２３６】
これに加えて、この充填ＰＰマスターバッチは、当業者に既知の手段によって繊維およびフィラメントならびに連続フィラメント不織布布地を形成するために溶融押出方法によって使用された。
【０２３７】
既知の技術、例えばヤーンまたはステープル繊維のための連続フィラメント紡糸および不織布方法、例えばスパンボンド製造およびメルトブロー製造に従って、繊維およびフィラメントは、小さいオリフィスを通して溶融ポリマーの押出によって形成される。一般に、こうして形成された繊維またはフィラメントは、次いで分子配向を誘導するために延伸または伸縮され、結晶性に影響を与え、結果として直径が低下し、物理的特性を改善する。溶融紡糸は、熱可塑性ポリマーから直接不織布ウェブ（布地）の製造を記載する一般用語である。これは、２つの方法（スパンレイドおよびメルトブロー）および両方の組み合わせを包含する。
【０２３８】
この方法において、ポリマー顆粒は溶融され、溶融ポリマーは、複数の連続ポリマー性フィラメントを創出する紡糸口金アセンブリを通して押出される。次いでフィラメントは、クエンチされ、引き込まれ、収集されて不織布ウェブを形成する。一部の残留温度は、フィラメントを互いに接着させ得るが、これは結合の主要な方法と見なすことができない。連続フィラメントの収集ウェブを結合工程によって有用な製品に形成するのに利用可能な幾つかの方法が存在し、これらとしては、カレンダ加工、湿式交絡、ニードル加工および／または化学物質または接着剤による結合が挙げられるが、これらに限定されない。
【０２３９】
スパンレイド方法（スパンボンドとしても既知）は、より大きな強度の所与の不織布の利点を有する。第２の構成成分の共押出は、幾つかのスパンレイド方法に使用され、通常追加の特性または結合能力を与える。メルトブローウェブ形成において、低粘度ポリマーは、紡糸口金を離れるときに高速の空気流に押出される。これは、溶融物をまき散らし、これを固化し、これを繊維性ウェブに破壊する。
【０２４０】
方法または異なる方法からの布地を合わせ、特定の所望特徴を保持する複合布地を製造することが当業者に既知である。この例は、スパンボンドおよびメルトブローを合わせた、ＳＭＳ（スパンボンド布地の２つの外層と、メルトブロー布地の内層とを表すことを意味する。）として最もよく知られたラミネート布地の製造がある。追加的に、これらの方法のいずれかまたは両方は、いずれかの配置において、ステープル繊維カーディング方法、または不織布のステープル繊維カーディング方法から得られる結合布地と組み合わせてもよい。こうした記載のラミネート布地において、層は、一般に上記で列挙された結合工程の１つによって少なくとも部分的に固化される。
【０２４１】
ポリプロピレンポリマー性樹脂のスパンボンド布地を製造するための方法は、当該技術分野において周知であり、市販されている。２つの典型的な方法は、Ｌｕｒｇｉ方法およびＲｅｉｆｅｎｈａｕｓｅｒ方法として既知である。
【０２４２】
Ｌｕｒｇｉ方法は、紡糸口金オリフィスを通す溶融ポリマーの押出に基づき、続いて新たに形成された押出されたフィラメントは、空気でクエンチされ、Ｖｅｎｔｕｒｉ管を通す求引によって引き込まれる。形成後、フィラメントは、コンベヤベルトに分配され、不織布ウェブを形成する。
【０２４３】
Ｒｅｉｆｅｎｈａｕｓｅｒ方法は、フィラメントのためのクエンチング領域がシールされ、クエンチされた空気流が加速される点がＬｕｒｇｉ方法と異なり、故に空気流へのフィラメントのより有効なエントレインメントを誘導する。
【０２４４】
上述のシステムにおいて、不織布は一般に、約２５から４０グラム／１０分のメルトフローインデックスを有するポリプロピレン樹脂を用いて製造される。Ｌｕｒｇｉラインが使用されて、ポリプロピレン不織布を製造した。押出機温度は、２３０℃から２５０℃である。４つのスピンビームは、溶融ポンプおよび６００個のオリフィスを含有する紡糸口金を備え、それぞれが０．８ミリメートルの直径を有していた。押出フィラメントは、不織布ウェブに形成される。コンベヤベルト速度は、２０メートル／分に調整され、湿式交絡が使用されて、不織布ウェブを結合させた。スパンレイシングとしても既知の湿式交絡は、高圧の水ジェットを用いて、ルーズなウェブに繊維を交絡することによって、これらの繊維間の摩擦力によって共に保持された布地を創出する方法である。１００ｃｍの幅を有する最終結合不織布ウェブは、３８５ｇ／ｍ２の布地重量を有する。
【０２４５】
本発明に従うＣａＣＯ３を含むこの不織布布地のサンプルおよび先行技術のＣａＣＯ３を含む不織布布地のサンプルは、表５および６において以下で比較する。異なる量の充填マスターバッチは、さらなるポリプロピレン（ＰＰ  ＨＦ４２０ＦＢ，ＭＦＲ１９ｇ／１０分（２３０℃，２．１６ｋｇ，ＩＳＯ１１３３）を有するＢｏｒｅａｌｉｓ製のホモポリプロピレン）と混合され、不織布布地は、これらの混合物から製造された。
【０２４６】
本発明の意味において用語「フィルム」は、この寸法構造によってフィラメントおよび／または繊維とは異なる構造を指す。従って、用語「フィルム」は、シートと称されることを理解する。
【０２４７】
フィルムは、こうしたフィルムを調製するために使用される当該技術分野において既知のすべての技術によって調製されてもよいことが理解される。例えば、本発明のフィルムは、延伸／配向フィルム、好ましくは押出コーティングフィルム、吹込みフィルム、技術的な吹込みフィルム、モノテープ、キャストフィルムなどを調製するために使用される周知の技術によって調製できる。
【０２４８】
従って、本発明に従う繊維および／またはフィラメントおよび／またはフィルムおよび／またはスレッドは、これらがこうしたポリマー組成物および／または表面処理されたフィラー材料生成物を含有し、これらが、改善された材料特性、例えば改善された機械的特性を有することを特徴とする。
【０２４９】
別の利点として、本発明に従う繊維および／またはフィラメントおよび／またはフィルムおよび／またはスレッドは、フィルム押出の間に低圧力降下を生じる。これらに加えて、本発明に従う繊維および／またはフィラメントおよび／またはフィルムおよび／またはスレッドはさらに、良好な機械的特性、例えば引張係数、降伏時および破断時の引張テスト、破断時の伸びおよび引裂抵抗を示す。
【０２５０】
上記で規定されたような少なくとも１つの一置換コハク酸無水物で処理された表面処理されたフィラー材料生成物の親水性に関して得られる非常に良好な結果の観点において、本発明のさらなる態様は、炭酸カルシウム含有フィラー材料表面の親水性を低下させるために一置換コハク酸無水物の使用を対象とする。特に、上記で規定されるような少なくとも１つの一置換コハク酸無水物は、炭酸カルシウム含有フィラー材料表面の親水性を低下させるために使用でき、こうして表面処理されたフィラー材料生成物は、繊維および／またはフィラメントおよび／またはフィルムおよび／またはスレッドの使用に好適である。本発明のなおさらなる態様は、エポキシド樹脂において架橋反応を開始するために、上記で規定されるような表面処理されたフィラー材料生成物の使用を対象とする。
【０２５１】
本発明の別の態様は、上記で規定されたポリマー組成物および／または上記で規定された表面処理されたフィラー材料生成物および／または上記で規定された繊維および／またはフィラメントおよび／またはフィルムおよび／またはスレッドを含む物品を対象とする。物品は、好ましくは、衛生製品、医療およびヘルスケア製品、フィルタ製品、ジオテキスタイル製品、農業および園芸製品、衣類、履物およびバッグ製品、家庭用および工業用製品、パッケージング製品、建設製品などを含む群から選択される。
【０２５２】
好ましくは衛生製品は、吸収剤衛生製品、例えば乳児用おむつ（ｄｉａｐｅｒ）またはおむつ（ｎａｐｐｙ）、婦人衛生製品、成人失禁用製品、脱毛ストリップ、包帯および創傷包帯、使い捨てバスタオルおよびフェイスタオル、使い捨てスリッパおよび履物、トップシートまたはカバーストック、消費者用フェイスマスク、レッグカフ、収集／分配層、コアラップ、バックシート、伸縮性イア、着床ゾーン、ダスティング層および固定システム；および拭き取り用品、例えばウェットワイプ、スキンケアワイプ、ベビーワイプ、フェイシャルワイプ、クレンジングワイプ、ハンドおよびボディワイプ、モイストタオル、パーソナル衛生ワイプ、婦人衛生ワイプ、抗菌ワイプおよび薬用ワイプを含む群から選択される。
【０２５３】
好ましくは医療およびヘルスケア製品は、滅菌できる医療用製品、医療用パッケージ、キャップ、例えば手術用使い捨てキャップ、保護衣類、手術用ガウン、手術用マスクおよびフェイスマスク、手術着、手術用カバー、手術用ドレープ、ラップ、パック、スポンジ、包帯、ワイプ、ベッドリネン、汚染防止ガウン、検査ガウン、実験室用コート、アイソレーションガウン、経皮ドラッグデリバリー、シュラウド、アンダーパッド、処置用パック、ヒートパック、オストミーバッグライナー、固定テープ、インキュベーターマットレス、滅菌ラップ（ＣＳＲラップ）、創傷ケア、冷／熱パック、ドラッグデリバリーシステム、例えばパッチを含む群から選択される。
【０２５４】
好ましくはフィルタ製品は、ガソリンフィルタ、オイルフィルタ、エアフィルタ、水フィルタ、コーヒーフィルタ、ティーバッグ、製薬産業フィルタ、鉱物加工処理フィルタ、液体カートリッジおよびバッグフィルタ、真空バッグ、アレルゲン膜および不織布層とのラミネートを含む群から選択される。
【０２５５】
好ましくはジオテキスタイル製品は、土質安定剤および車道下地、土台安定剤、浸食制御、用水路建築、排水システム、ジオメンブレン保護、霜保護、農業用マルチ、池および用水路水バリア、下水用土管のための砂浸透バリアおよび埋立地ライナーを含む群から選択される。
【０２５６】
好ましくは、農業および園芸製品は、農作物カバー、植物保護、シードブランケット、雑草防除布、温室シェーディング、根制御バッグ、生分解性植物ポット、キャピラリーマットおよび造園布を含む群から選択される。
【０２５７】
好ましくは衣類、履物およびバッグ製品は、芯地、例えばオーバーコートのフロント、カラー、見返し、ウエストバンド、下襟など、使い捨て下着、靴構成部材、例えば靴紐小穴強化剤、運動靴およびサンダル強化剤およびインナーソールライニングなど、鞄構成部材、結合剤、素材および（洗濯）注意事項ラベルを含む群から選択される。
【０２５８】
好ましくは、パッケージング製品は、インターライニング、例えば乾燥剤パッケージング、吸着剤パッケージング、ギフトボックス、ファイルボックス、不織布バッグ、ブックカバー、封筒、エクスプレスエンベロープ、配達バッグなどを含む群から選択される。
【０２５９】
好ましくは、家庭用および産業用製品は、研磨剤、ベッドリネン、例えばポケットスプリング用のポケットクロス、分離層、スプリングカバー、トップカバー、キルトバッキング、羽毛布団カバー、枕カバーなど、ブラインド／カーテン、カーペット／カーペットバッキング、例えば小さな敷物、カーペットタイル、バスマットなど、カバーおよびセパレーション材料、洗剤パウチ、柔軟剤シート、フローリング、家具／室内装飾品、例えばインサイドライニング、クッション用リバースファブリック、ダストカバー、スプリングカバー、プルストリップなど、モップ、テーブルリネン、ティーバッグおよびコーヒーバッグ、掃除機バッグ、ウォールカバー、拭き取り用品、例えば家庭用ケア拭き取り用品、フロアケアワイプ、クリーニングワイプ、ペットケアワイプなど、自動車用建造物、ケーブルラッピング、土木工学、濾過パッケージング、保護衣類、一次および二次カーペットバッキング、複合材、海洋帆船ラミネート、テーブルカバーラミネート、チョップドストランドマット、機械刺繍のためのバッキング／安定剤、多孔性を必要とする場所のパッケージング、絶縁、例えばガラス繊維中綿、枕、クッション、詰め物、例えば室内装飾用詰め物、キルトまたは掛け布団の中綿、消費者用フェイスマスクおよび医療用フェイスマスク、封筒、タープ、テントおよび輸送（木材、鋼）ラッピング、使い捨て衣類、例えば履物カバーおよびカバーオールおよび耐候性ハウスラップを含む群から選択される。
【０２６０】
好ましくは、建設製品は、ハウスラップ、アスファルトオーバーレイ、道路および線路ベッド、ゴルフおよびテニスコート、ウォールカバーバッキング、音響壁カバー、屋根材料およびタイル下地、土質安定剤および車道下地、土台安定剤、浸食制御、用水路建築、排水システム、ジオメンブレン保護、霜保護、農業用マルチ、池および用水路水バリア、排水タイルのための砂浸透バリアを含む群から選択される。
【０２６１】
以下の実施例は、本発明を追加的に例示できるが、例示された実施形態に本発明を制限することを意図しない。以下の実施例は、低減した総揮発性物質を示し、低減した吸湿感受性および表面処理されたフィラー材料生成物の低下した親水性および本発明に従うポリマー組成物から調製される繊維および／またはフィラメントおよび／またはフィルムおよび／またはスレッドの良好な機械的特性を示す：
【実施例】
【０２６２】
＜測定方法＞
以下の測定方法は、実施例および特許請求の範囲に与えられるパラメータを評価するために使用される。
【０２６３】
総揮発性物質の測定
本願の目的のために、２５から３５０℃の温度範囲にわたって放出される、鉱物フィラーに関連する「総揮発性物質」は、熱重量（ＴＧＡ）曲線において読み取られる温度範囲にわたって、鉱物フィラーサンプルの％質量損失に従って特徴付けられる。
【０２６４】
ＴＧＡ分析方法は、質量損失および揮発性物質オンセット温度に関する情報を相当な精度で与え、一般的な認識である；これは、例えば「Ｐｒｉｎｃｉｐｌｅｓ  ｏｆ  Ｉｎｓｔｒｕｍｅｎｔａｌ  ａｎａｌｙｓｉｓ」，ｆｉｆｔｈ  ｅｄｉｔｉｏｎ，Ｓｋｏｏｇ，Ｈｏｌｌｅｒ，Ｎｉｅｍａｎ，１９９８（ｆｉｒｓｔ  ｅｄｉｔｉｏｎ  １９９２）第３１章、７９８から８００頁および多くの他の一般に既知の参照研究に示される。本発明において、熱重量分析（ＴＧＡ）は、Ｍｅｔｔｌｅｒ  Ｔｏｌｅｄｏ  ＴＧＡ  ８５１を用いて、５００＋／−５０ｍｇのサンプルに基づき、２５から３５０℃の走査温度において、２０℃／分の速度で、７０ｍｌ／分の空気フローの下で行われる。
【０２６５】
当業者は、次のようにＴＧＡ曲線の分析によって「揮発性物質オンセット温度」を決定することができる：ＴＧＡ曲線の一次導関数を得て、１５０から３５０℃のそこでの変曲点を同定する。水平線に対して４５°を超える接線傾き値を有する変曲点のうち、２００℃を超える最も低い関連温度を有するものが同定される。一次導関数曲線のこの最も低い温度の変曲点に関連する温度値は、「揮発性物質のオンセット温度」である。
【０２６６】
ＴＧＡ曲線において展開される「総揮発性物質」は、Ｓｔａｒｅ  ＳＷ  ９．０１ソフトウェアを用いて決定される。このソフトウェアを用いて、この曲線は、元々のサンプルに対して％値の質量損失を得るために、元々のサンプル重量に対してまず規格化される。この後、２５から３５０℃の温度範囲が選択され、ステップホリゾンタル（ドイツ語で：「Ｓｔｕｆｅ  ｈｏｒｉｚｏｎｔａｌ」）オプションが、選択された温度範囲にわたって％質量損失を得るために選択される。
【０２６７】
粒径分布（直径＜Ｘを有する質量％粒子）および重量中位直径（ｄ５０）の粒子状材料
本明細書に使用される場合および当該技術分野において一般に規定されるように、「ｄ５０」値は、Ｍｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００を用いることによって得られる測定に基づいて決定され、５０％（中位点）の粒子体積または質量が、特定の値に等しい直径を有する粒子が占めるサイズとして定義される。
【０２６８】
方法および機器は、当業者に既知であり、フィラーおよび顔料のグレインサイズを決定するために一般に使用される。測定は、０．１重量％のＮａ４Ｐ２Ｏ７の水溶液中で行われる。サンプルは、高速攪拌機および音波を用いて分散される。
【０２６９】
材料のＢＥＴ比表面積
本明細書にわたって、鉱物フィラーの比表面積（ｍ２／ｇ単位）は、ＢＥＴ方法（吸着ガスとして窒素を用いる。）を用いて決定され、これは当業者に周知である（ＩＳＯ９２７７：１９９５）。鉱物フィラーの総表面積（ｍ２単位）は、次いで処理前の鉱物フィラーの比表面積および質量（ｇ単位）を乗算することによって得られる。
【０２７０】
吸湿性
本発明の意味において用語「吸湿感受性」は、鉱物フィラーの表面において吸着された湿分の量を指し、ｍｇ湿分／＋２３℃（±２℃）の温度にて２．５時間、それぞれ１０および８５％の相対湿度の雰囲気に曝された後の乾燥処理された鉱物フィラー生成物のｇ単位で決定される。処理された鉱物フィラー生成物は、まず、１０％の相対湿度の雰囲気に２．５時間保持され、次いで雰囲気は８５％の相対湿度に変更され、ここでサンプルは、さらに２．５時間保持される。１０％から８５％の相対湿度における重量増加が次いで使用されて、ｍｇ湿分／ｇ乾燥処理された鉱物フィラー生成物の単位で、吸湿性を計算する。
【０２７１】
親水性
鉱物フィラー生成物の「親水性」は、多数の鉱物フィラー生成物の沈降に必要とされる体積／体積ベースの水／エタノール混合物における最小の水とエタノールとの比を決定することによって＋２３℃にて評価され、ここでこの鉱物フィラー生成物は、家庭用の茶こしを通過させることによってこの水／エタノール−混合物の表面に堆積される。体積／体積ベースは、これらが共にブレンドされる前の両方の別個の液体の体積に関連し、ブレンドの体積収縮を含んでいない。＋２３℃での評価は、＋２３℃±１℃の温度を指す。
【０２７２】
「Ｈａｎｄｂｏｏｋ  ｏｆ  Ｃｈｅｍｉｓｔｒｙ  ａｎｄ  Ｐｈｙｓｉｃｓ」，８４ｔｈ  ｅｄｉｔｉｏｎ，Ｄａｖｉｄ  Ｒ．Ｌｉｄｅ，２００３（ｆｉｒｓｔ  ｅｄｉｔｉｏｎ  １９１３）に記載されるように、＋２３℃で測定される場合に、８：２体積比の水／エタノール−混合物は、通常４１ｍＮ／ｍの表面張力を有し、６：４体積比の水／エタノール−混合物は、通常２６ｍＮ／ｍの表面張力を有する。
【０２７３】
ダートドロップテスト
ダートドロップテストは、ＡＳＴＭ  Ｄ１７０９／Ａに従って測定される。
【０２７４】
炭酸カルシウム含有材料の残留総湿分含有量の測定
フィラーの残留総湿分含有量は、Ｋａｒｌ  Ｆｉｓｃｈｅｒ電量滴定方法に従って測定され、２２０℃のオーブンにおいて湿分を脱着させ、ＫＦ電量計（Ｍｅｔｔｌｅｒ  オーブンＤＯ  ０３３７と組み合わせたＭｅｔｔｌｅｒ  Ｔｏｌｅｄｏ  ｃｏｕｌｏｍｅｔｒｉｃ  ＫＦ  Ｔｉｔｒａｔｏｒ  Ｃ３０）に連続的に通過させ、乾燥Ｎ２を１００ｍｌ／分で１０分間用いる。水を用いる較正曲線を作成する必要があり、サンプルを有していない１０分のガスフローのブラインドが考慮されるべきである。
【０２７５】
フィラメントサンプルにて行われた測定
タイターまたは線密度［ｄｔｅｘ］はＥＮ  ＩＳＯ２０６２に従って測定でき、１０’０００ｍヤーンのグラム単位での重量に対応する。２５または１００メートルのサンプルは、０．５ｃＮ／ｔｅｘのプレテンションの下で標準リールに巻き取り、分析規模で計量する。１０’０００ｍヤーン長さあたりのグラムを次いで計算する。
【０２７６】
テナシティは、破断力から計算され、線密度およびｔｅｘあたりのセンチニュートン単位［ｃＮ／ｔｅｘ］で表現される。テストは、一定の延伸速度を用いる動力計で行われ、このテストのために適用可能な基準はＥＮ  ＩＳＯ５０７９およびＡＳＴＭ  Ｄ３８２２である。
【０２７７】
破断応力および破断時の伸び：破断応力は、ヤーンを破断させるためにヤーンに適用される必要がある応力である。これはニュートン［Ｎ］単位で表される。破断時の伸びは、この破断点までヤーンを延伸することによって生じる長さの増大である。これは、この初期長さのパーセンテージ［％］として表される。
【０２７８】
引張指数は、テナシティ［ｃＮ／ｔｅｘ］と破断時の伸び［％］の平方根との積である。
【０２７９】
不織布サンプルに対して行われた測定
ユニット面積「ｇ／ｍ２」あたりの布地重量または質量は、ＥＮ  ＩＳＯ９８６４に従って測定される。
【０２８０】
ジオテキスタイルの引張特性は、引張試験機において幅２００ｍｍおよび長さ１００ｍｍの幅広ストリップを用いてＥＮ  ＩＳＯ１０３１９に従って測定される。
【０２８１】
引張強度［ｋＮ／ｍ］および最大荷重での伸び［％］は、縦方向（ＭＤ）および横方向（ＣＤ）において測定される。ＥＮ  ＩＳＯ１０３１９に従うエネルギー値が、引張強度によって計算される（ＭＤ＋ＣＤ）／２。
【０２８２】
［ｋＮ］単位の静的貫入抵抗（ＣＢＲテスト）は、ＥＮ  ＩＳＯ１２２３６に従って測定される。この方法は、ジオシンセティックに平先プランジャーを押し込むために必要とされる応力を測定することによって貫入抵抗を決定することを特定する。
【０２８３】
繊維およびマスターバッチの「％」単位のアッシュ含有量は、５７０℃の焼却炉に２時間入れる焼却るつぼ中でのサンプルの焼却によって決定される。アッシュ含有量は、残留無機残渣総量として測定される。
【０２８４】
［実施例１］
この実施例は、本発明の方法に従う表面処理されたフィラー材料生成物の調製に関する。
【０２８５】
表面処理されたフィラー材料生成物の調製に関して、Ｏｍｅｙ，Ｆｒａｎｃｅの石灰石を、水平ボールミル（Ｄｙｎｏｍｉｌｌ）において水道水中２５重量％で湿式粉砕し、スプレー乾燥した。得られた炭酸カルシウム含有フィラー材料は、約１．７ミクロンのｄ５０、５μｍのトップカット（ｄ９８）および４．１ｍ２／ｇの比表面積および０．０６重量％の残留湿分含有量を特徴とする。
【０２８６】
得られたスプレー乾燥された炭酸カルシウム含有フィラー材料をさらに、以下のテストにおいて概要されるように処理した。
【０２８７】
テスト１（先行技術；ＰＡ１）
５００ｇのスプレー乾燥した炭酸カルシウム含有フィラー材料を、ＭＴＩ  Ｍｉｘｅｒに添加し、サンプルを１８０℃で３０００ｒｐｍにて５分間活性化させた。この後、１６００のＭｎを有するポリスチレンｃｏ−無水マレイン酸（Ａｌｄｒｉｃｈ  ｎｕｍｂｅｒ  ４４２３８０）を、表１に示されるような量でミキサに導入した。ミキサの内容物を１８０℃で３０００ｒｐｍの撹拌速度下、５分間混合した。
【０２８８】
得られた表面処理されたフィラー材料生成物を閉じたプラスチックバッグに貯蔵した。分析目的のために、サンプルを閉じたプラスチックバッグから採取し、直ちに分析した。結果を表２に示す。
【０２８９】
テスト２（先行技術；ＰＡ２）
５００ｇのスプレー乾燥した炭酸カルシウム含有フィラー材料を、ＭＴＩ  Ｍｉｘｅｒに添加し、サンプルを８０℃で３０００ｒｐｍにて５分間活性化させた。この後、１，２−シクロヘキサンジカルボン酸無水物（Ａｌｄｒｉｃｈ  ｎｕｍｂｅｒ  １２３４６３）を、表１に示されるような量でミキサに導入した。ミキサの内容物を８０℃で３０００ｒｐｍの撹拌速度下、５分間混合した。
【０２９０】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０２９１】
テスト３（先行技術；ＰＡ３）
５００ｇのスプレー乾燥した炭酸カルシウム含有フィラー材料を、ＭＴＩ  Ｍｉｘｅｒに添加し、サンプルを８０℃で３０００ｒｐｍにて５分間活性化させた。この後、フェニルコハク酸無水物（Ａｌｄｒｉｃｈ  ｎｕｍｂｅｒ  ４１６６２２）を、表１に示されるような量でミキサに導入した。ミキサの内容物を８０℃で３０００ｒｐｍの撹拌速度下、５分間混合した。
【０２９２】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０２９３】
テスト４（本発明；ＩＥ４）
５００ｇのスプレー乾燥した炭酸カルシウム含有フィラー材料を、ＭＴＩ  Ｍｉｘｅｒに添加し、サンプルを１２０℃で３０００ｒｐｍにて１０分間活性化させた。この後、≧９６．５％の純度を有するｎ−オクタデセニルコハク酸無水物を、表１に示されるような量でミキサに導入した。ミキサの内容物を１２０℃で３０００ｒｐｍの撹拌速度下、１０分間混合した。
【０２９４】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０２９５】
テスト５（本発明；ＩＥ５）
５００ｇのスプレー乾燥した炭酸カルシウム含有フィラー材料を、ＭＴＩ  Ｍｉｘｅｒに添加し、サンプルを１２０℃で３０００ｒｐｍにて１０分間活性化させた。この後、分岐状ヘキサデセニルコハク酸無水物（ＣＡＳ＃３２０７２−９６−１）と、コハク酸無水物混合物の総重量に基づいて、約４０重量％の分岐状オクタデセニルコハク酸無水物の量を含む分岐状オクタデセニルコハク酸無水物（ＣＡＳ＃２８７７７−９８−２）との混合物を、表１に示されるような量でミキサに導入した。ミキサの内容物を１２０℃で３０００ｒｐｍの撹拌速度下、１０分間混合した。
【０２９６】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０２９７】
テスト６（本発明；ＩＥ６）
５００ｇのスプレー乾燥した炭酸カルシウム含有フィラー材料を、ＭＴＩ  Ｍｉｘｅｒに添加し、サンプルを１２０℃で３０００ｒｐｍにて１０分間活性化させた。この後、ｎ−ブチルコハク酸無水物（ＴＣＩ  Ｅｕｒｏｐｅ  Ｎ．Ｖ．製品番号Ｂ２７４２）を、表１に示されるような量でミキサに導入した。ミキサの内容物を１２０℃で３０００ｒｐｍの撹拌速度下、１０分間混合した後、５００ｐｐｍのポリジメチルシロキサン（Ｄｏｗ  Ｃｏｒｎｉｎｇ  ２００  Ｆｌｕｉｄ  １０００  ＣＳ）を添加し、１２０℃、３０００ｒｐｍにて、５分間混合した。
【０２９８】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０２９９】
テスト７（本発明；ＩＥ７）
５００ｇのスプレー乾燥した炭酸カルシウム含有フィラー材料を、ＭＴＩ  Ｍｉｘｅｒに添加し、サンプルを１２０℃で３０００ｒｐｍにて３０分間活性化させた。この後、ｎ−オクテニルコハク酸無水物（シスおよびトランス混合物；ＴＣＩ  Ｅｕｒｏｐｅ  Ｎ．Ｖ．製品番号Ｏ００４０）を、表１に示されるような量でミキサに導入した。ミキサの内容物を１２０℃で３０００ｒｐｍの撹拌速度下、２０分間混合した後、５００ｐｐｍのポリジメチルシロキサン（Ｄｏｗ  Ｃｏｒｎｉｎｇ  ２００  Ｆｌｕｉｄ  １０００ＣＳ）を添加し、１２０℃、３０００ｒｐｍにて、５分間混合した。
【０３００】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０３０１】
テスト８（本発明；ＩＥ８）
５００ｇのスプレー乾燥した炭酸カルシウム含有フィラー材料を、ＭＴＩ  Ｍｉｘｅｒに添加し、サンプルを１２０℃で３０００ｒｐｍにて１０分間活性化させた。この後、分岐状ヘキサデセニルコハク酸無水物（ＣＡＳ＃３２０７２−９６−１）と、約４０重量％の分岐状オクタデセニルコハク酸無水物の量を含む分岐状オクタデセニルコハク酸無水物（ＣＡＳ＃２８７７７−９８−２）との混合物を、表１に示されるような量でミキサに導入した。ミキサの内容物を１２０℃で３０００ｒｐｍの撹拌速度下、１０分間混合した後、５００ｐｐｍのポリジメチルシロキサン（Ｄｏｗ  Ｃｏｒｎｉｎｇ  ２００  Ｆｌｕｉｄ  １０００  ＣＳ）を添加し、１２０℃、３０００ｒｐｍにて、５分間混合した。
【０３０２】
得られた表面処理されたフィラー材料生成物を、閉じたプラスチックバッグに貯蔵した。分析目的のために、サンプルを閉じたプラスチックバッグから採取し、直ちに分析した。結果を表２に示す。
【０３０３】
【表１】
2018008868.tif 000003
【０３０４】
上記で記載されるような表面処理されたフィラー材料生成物の分析に関する結果を、表２に概要する。
【０３０５】
【表２】
2018008868.tif 000004
表２に与えられるデータから、本発明に従って調製された表面処理されたフィラー材料生成物が優れた特性を示すことがわかる。特に、本発明に従って調製された表面処理されたフィラー材料生成物は、０．８ｍｇ／ｇ未満の吸湿感受性、≧２５０℃の揮発性物質オンセット温度、水：エタノールの８：２未満の体積比の親水性を有することを示す。
【０３０６】
［実施例２］
この実施例は、本発明に従って調製された表面処理されたフィラー材料生成物および少なくとも１つのポリマー性樹脂を含む吹込みフィルムの調製に関する。
【０３０７】
得られたフィルムの総重量に基づく吹込みフィルムポリマー組成物に関する詳細を表３に記載する。
【０３０８】
【表３】
2018008868.tif 000005
【０３０９】
吹込みフィルムを調製するために使用されるポリマー組成物を、後で、得られたフィルムの総重量に基づいて２０重量％の炭酸カルシウム含有材料に希釈した。
【０３１０】
処理された炭酸塩Ａは、１．７μｍの中位直径（ｄ５０）および６．８μｍのトップカット（ｄ９８を有するステアリン酸処理された乾燥粉砕炭酸カルシウム（イタリア産大理石）である。）５７重量％の粒子は、２μｍ未満の直径を有する。この処理されたフィラー材料は内部参照として使用される。
【０３１１】
ポリマー樹脂は、Ｄｏｗ  Ｃｈｅｍｉｃａｌ  Ｃｏｍｐａｎｙ，Ｄｏｗ  Ｅｕｒｏｐｅ  ＧｍｂＨ，Ｈｏｒｇｅｎ，ＳｗｉｔｚｅｒｌａｎｄからのＤｏｗｌｅｘ  ＮＧ  ５０５６Ｇとして市販されている線状低密度ポリエチレン樹脂（ＬＬＤＰＥ）に関する。
【０３１２】
ポリマー組成物Ｆ０は、純粋なポリマー樹脂のみを含有し、表面処理されたフィラー材料生成物は含まれていない。
【０３１３】
吹込みフィルムは、３７．５ｇ／ｍ２のフィルム坪量および４０μｍのフィルム厚さを有するＣｏｌｌｉｎ吹込みフィルムラインで調製された。
【０３１４】
本発明に従って調製された本発明の表面処理されたフィラー材料生成物を含む繊維および／またはフィラメントおよび／またはフィルムおよび／またはスレッドは、図１に示されるような優れた機械的特性を示す。
【０３１５】
図１は、本発明に従って調製された本発明の表面処理されたフィラー材料生成物を含む繊維および／またはフィラメントおよび／またはフィルムおよび／またはスレッドが、ダートドロップにおける増大した値を示すことを明確に示している。特に、本発明に従って調製された本発明の表面処理されたフィラー材料生成物を含む繊維および／またはフィラメントおよび／またはフィルムおよび／またはスレッドのダートドロップについて決定された値は、ポリマー性樹脂だけからなるサンプル、ならびに参照サンプルについて決定された値よりも顕著に高いことを示す。
【０３１６】
本発明に従って調製された本発明の表面処理されたフィラー材料生成物を含み、繊維および／またはフィラメントおよび／またはフィルムおよび／またはスレッドを調製するために使用されるポリマー組成物はまた、表４から収集できるように、優れたフィルタ圧力値（ＦＰＶ）を示すことがさらに理解される。
【０３１７】
【表４】
2018008868.tif 000006
【０３１８】
［実施例３］
この実施例は、本発明に従って調製された表面処理されたフィラー材料生成物および少なくとも１つのポリマー性樹脂を含む不織布布地の調製に関する。
【０３１９】
本発明に従うＣａＣＯ３を含むこの不織布布地のサンプルおよび先行技術のＣａＣＯ３を含む不織布布地のサンプルを、表５および６において以降で比較される。異なる量の充填マスターバッチは、さらなるポリプロピレン（ＰＰ  ＨＦ４２０ＦＢ，ＭＦＲ１９ｇ／１０分（２３０℃，２．１６ｋｇ，ＩＳＯ  １１３３）を有するＢｏｒｅａｌｉｓからのホモポリプロピレン）と混合し、不織布布地をこれらの混合物から製造した。
【０３２０】
【表５】
2018008868.tif 000007
【０３２１】
【表６】
2018008868.tif 000008
【０３２２】
７０％ＭＢ本発明１は、２８重量％ＰＰ  ＨＨ４５０  ＦＢホモポリプロピレン（ＭＦＲ３７ｇ／１０分（２３０℃，２．１６ｋｇ，ＩＳＯ１１３３）を有するＢｏｒｅａｌｉｓ製）および２重量％のＩｒｇａｓｔａｂ  ＦＳ３０１、加工処理および熱安定剤（ＢＡＳＦ製）および７０重量％の本発明に従うＣａＣＯ３の７０重量％マスターバッチを指し、ここで処理されたＣａＣＯ３は、１．７μｍの中位粒径直径ｄ５０、６μｍのｄ９８のトップカットを有する。
【０３２３】
ＣａＣＯ３の処理：０．５重量％のＨｙｄｒｏｒｅｓ  ＡＳ１０００（ＫＥＭＩＲＡ；  ＣＡＳ番号６８７８４−１２−３）：５００ｇのスプレー乾燥された炭酸カルシウム含有フィラー材料をＭＴＩ  Ｍｉｘｅｒに添加し、サンプルを１２０℃で３０００ｒｐｍにて１０分間活性化した。この後、Ｈｙｄｒｏｒｅｓ  ＡＳ  １０００（Ｋｅｍｉｒａ）を０．５重量％の量でミキサに導入した。ミキサの内容物を３０００ｒｐｍの撹拌速度下で１２０℃で１０分間混合した。
【０３２４】
得られた表面処理されたフィラー材料生成物を、閉じたプラスチックバッグに貯蔵した。分析目的のために、サンプルを閉じたプラスチックバッグから採取し、直ちに分析した。Ｔオンセット：２８９℃；吸水性：０．７ｍｇ／ｇ
７０％ＭＢの本発明２は、２８重量％ＰＰ  ＨＨ４５０  ＦＢホモポリプロピレン（ＭＦＲ３７ｇ／１０分（２３０℃，２．１６ｋｇ，ＩＳＯ  １１３３）を有するＢｏｒｅａｌｉｓ製）および２重量％のＩｒｇａｓｔａｂ  ＦＳ  ３０１、加工処理および熱安定剤（ＢＡＳＦ製）および７０重量％の本発明に従うＣａＣＯ３の７０重量％マスターバッチを指し、ここで処理されたＣａＣＯ３は、１．７μｍの中位粒径直径ｄ５０、６μｍのｄ９８のトップカットを有する。
【０３２５】
ＣａＣＯ３の処理：０．６重量％のＨｙｄｒｏｒｅｓ  ＡＳ  １１００（ＫＥＭＩＲＡ；ＣＡＳ番号６８７８４−１２−３）：
５００ｇのスプレー乾燥された炭酸カルシウム含有フィラー材料をＭＴＩ  Ｍｉｘｅｒに添加し、サンプルを１２０℃で３０００ｒｐｍにて１０分間活性化した。この後、Ｈｙｄｒｏｒｅｓ  ＡＳ  １１００（Ｋｅｍｉｒａ）を０．６重量％の量でミキサに導入した。ミキサの内容物を３０００ｒｐｍの撹拌速度下、１２０℃で１０分間混合した。
【０３２６】
得られた表面処理されたフィラー材料生成物を、閉じたプラスチックバッグに貯蔵した。分析目的のために、サンプルを閉じたプラスチックバッグから採取し、直ちに分析した。Ｔオンセット：３００℃；吸水性：０．８ｍｇ／ｇ
７０％のＭＡ  ＰＡ１は、２８重量％ＰＰ  ＨＨ４５０  ＦＢホモポリプロピレン（ＭＦＲ３７ｇ／１０分（２３０℃，２．１６ｋｇ，ＩＳＯ  １１３３）を有するＢｏｒｅａｌｉｓ製）および２重量％Ｉｒｇａｓｔａｂ  ＦＳ  ３０１、加工処理および熱安定剤（ＢＡＳＦ製）および７０重量％の湿式粉砕された先行技術の表面処理されたＣａＣＯ３の７０重量％マスターバッチを指し、ＣａＣＯ３は、１．７μｍの中位粒径直径ｄ５０、６μｍのｄ９８のトップカットを有する。
【０３２７】
表５および６による本発明の実施例２および３からわかるように、ポリプロピレン不織布布地のサンプルは、本発明に従うＣａＣＯ３を含み、表５および６による実施例４からわかるように、先行技術ＣａＣＯ３を含む不織布布地のサンプルは、未充填ポリプロピレンＰＰ  ＨＦ４２０ＦＢである実施例１に比べて、わずかに低下した機械的特性を有する良好な品質に製造できる。
【０３２８】
記述されたポリプロピレンは１つだけでなく、他のＰＰポリマーまたはＰＥポリマーまたはＰＰおよびＰＥポリマーの混合物も本発明のＣａＣＯ３を含むマスターバッチを製造するために使用されるのに同様に好適であることは、本発明の範囲内である。
【０３２９】
［実施例４］
この実施例は、本発明に従って調製された表面処理されたフィラー材料生成物および少なくとも１つのポリマー性樹脂を含むマルチフィラメント繊維の調製に関する。
【０３３０】
本発明に従うＣａＣＯ３を含むこのマルチフィラメント繊維のサンプルおよび先行技術のＣａＣＯ３を含むマルチフィラメント繊維のサンプルは、表８から１４において以降に要約される。異なる量の充填マスターバッチは、さらなるポリプロピレン（Ｍｏｐｌｅｎ  ＨＰ  ５６１Ｒ，ＭＦＲ２５ｇ／１０分（２３０℃，２．１６ｋｇ，ＩＳＯ  １１３３）を有するＬｙｏｎｄｅｌｌＢａｓｅｌｌ製のホモポリプロピレン）と混合され、マルチフィラメント繊維は、溶融ポンプを有する、３４フィラメントの５０ｍｍ直径紡糸口金、φ０．３ｍｍの一軸スクリュー押出機を備えたＣｏｌｌｉｎ  Ｍｕｌｔｉｆｉｌａｍｅｎｔ  Ｌａｂ  Ｌｉｎｅ  ＣＭＦ  １００（Ｄｒ．Ｃｏｌｌｉｎ  ＧｍｂＨ，Ｅｂｅｒｓｂｅｒｇ，Ｇｅｒｍａｎｙ製）を用いてこれらの混合物から製造された。引き込み条件を表７に要約する。Ｌｉｍａｎｏｌ  ＢＦ２９（Ｓｃｈｉｌｌ＋Ｓｅｉｌａｃｈｅｒ  ＧｍｂＨ，Ｂｏｂｌｉｎｇｅｎ，Ｇｅｒｍａｎｙ製）を紡糸油として使用する。
【０３３１】
【表７】
2018008868.tif 000009
【０３３２】
【表８】
2018008868.tif 000010
【０３３３】
【表９】
2018008868.tif 000011
【０３３４】
【表１０】
2018008868.tif 000012
【０３３５】
【表１１】
2018008868.tif 000013
【０３３６】
【表１２】
2018008868.tif 000014
【０３３７】
【表１３】
2018008868.tif 000015
【０３３８】
【表１４】
2018008868.tif 000016
【０３３９】
７０％ＭＢ本発明３は、産業規模で製造された７０重量％のマスターバッチを指し、ここで処理されたＣａＣＯ３は、１．７μｍの中位粒径直径ｄ５０、６μｍのｄ９８トップカットを有する。ＣａＣＯ３の処理：０．５重量％のＨｙｄｒｏｒｅｓ  ＡＳ  １０００（ＫＥＭＩＲＡ；ＣＡＳ番号６８７８４−１２−３）。マスターバッチの正確なフィラー含有量は、アッシュ含有量によって決定した：７２．２重量％、マスターバッチのメルトフローレート（ＭＦＲ，２３０℃，２．１６ｋｇ，ＩＳＯ  １１３３）は９．１３ｇ／１０分である。
【０３４０】
７０％のＭＢ  ＰＡ２は、産業規模で製造されたマスターバッチを指し、７０重量％の先行技術の湿式粉砕された表面処理されたＣａＣＯ３を使用して、ＣａＣＯ３は、１．７μｍの中位粒径直径ｄ５０および６μｍのｄ９８のトップカットを有する。マスターバッチの正確なフィラー含有量は、アッシュ含有量によって決定した：７２．２重量％、マスターバッチのメルトフローレート（ＭＦＲ，２３０℃，２．１６ｋｇ，ＩＳＯ  １１３３）は９．０４ｇ／１０分である。
【０３４１】
表８から１０からわかるように、ポリプロピレンマルチフィラメント繊維のサンプルは、本発明に従うＣａＣＯ３を含み、表１１から１３からわかるように、先行技術ＣａＣＯ３を含むポリプロピレンマルチフィラメント繊維のサンプルは、ＣａＣＯ３添加量、引き込み比および引き込み温度を変動させることによって種々の加工処理条件の下で良好な品質に製造できる。表１４は、ＣａＣＯ３を含まないポリプロピレンマルチフィラメント繊維の結果を示す。
【図１】
2018008868.tif 000017
【図２】
2018008868.tif 000018
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
コハク酸無水物を用いて表面処理されたフィラー材料生成物を調製するための方法であって、少なくとも：
ａ）以下を有する少なくとも１つの炭酸カルシウム含有フィラー材料を提供する工程、
ｉ）０．１μｍから７μｍの範囲の重量中位粒径ｄ５０、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて０．０１から１重量％の残留総湿分含有量、
ｂ）工程ａ）の少なくとも１つの炭酸カルシウム含有フィラー材料の総乾燥重量に基づいて０．１から３重量％の量で少なくとも１つの一置換コハク酸無水物および場合により少なくとも１つの一置換コハク酸を提供する工程、
ｃ）１つ以上の工程において混合下で、工程ａ）の少なくとも１つの炭酸カルシウム含有フィラー材料の表面を、工程ｂ）の少なくとも１つの一置換コハク酸無水物および任意の少なくとも１つの一置換コハク酸と接触させて、少なくとも１つの一置換コハク酸無水物および任意の少なくとも１つの一置換コハク酸および／またはこれらの塩の反応生成物を含む処理層が、工程ａ）の前記少なくとも１つの炭酸カルシウム含有フィラー材料の表面に形成される工程、
を含み、
ここで接触工程ｃ）の前および／または接触工程ｃ）中の温度は、この温度が少なくとも１つの一置換コハク酸無水物および任意の少なくとも１つの一置換コハク酸の融点を少なくとも２℃超えるように調整され、且つ
工程ｂ）の少なくとも１つの一置換コハク酸無水物が、置換基においてＣ２からＣ３０の炭素原子総量を有する線状および分岐状アルケニル基から選択される基で一置換された無水コハク酸からなる、
方法。
【請求項２】
工程ａ）の少なくとも１つの炭酸カルシウム含有フィラー材料が、粉砕炭酸カルシウム（ＧＣＣ）、沈澱炭酸カルシウム（ＰＣＣ）、変性炭酸カルシウム（ＭＣＣ）およびこれらの混合物から選択される、請求項１に記載の方法。
【請求項３】
工程ａ）の少なくとも１つの炭酸カルシウム含有フィラー材料が、大理石、チョーク、ドロマイト、石灰石およびこれらの混合物を含む群から選択される少なくとも１つの粉砕炭酸カルシウム（ＧＣＣ）および／または１つ以上のアラゴナイト、バテライトおよびカルサイト鉱物学的結晶形態を含む群から選択される少なくとも１つの沈澱炭酸カルシウム（ＰＣＣ）および／または少なくとも１つ変性炭酸カルシウム（ＭＣＣ）を含む、請求項１または２に記載の方法。
【請求項４】
工程ａ）の少なくとも１つの炭酸カルシウム含有フィラー材料が、０．２５μｍから５μｍの重量中位粒径ｄ５０を有する、請求項１から３のいずれか一項に記載の方法。
【請求項５】
工程ａ）の少なくとも１つの炭酸カルシウム含有フィラー材料が、≦１２．５μｍのトップカット（ｄ９８）を有する、請求項１から４のいずれか一項に記載の方法。
【請求項６】
工程ａ）の少なくとも１つの炭酸カルシウム含有フィラー材料が、ＢＥＴ窒素法によって測定される場合に、０．５から５０ｍ２／ｇの比表面積（ＢＥＴ）を有する、請求項１から５のいずれか一項に記載の方法。
【請求項７】
工程ａ）の少なくとも１つの炭酸カルシウム含有フィラー材料が、少なくとも１つの炭酸カルシウム含有フィラー材料の総乾燥重量に基づいて、０．０１から０．２重量％の残留総湿分含有量を有する、請求項１から６のいずれか一項に記載の方法。
【請求項８】
工程ａ）の少なくとも１つの炭酸カルシウム含有フィラー材料が、接触工程ｃ）が行われる前に予備加熱される、請求項１から７のいずれか一項に記載の方法。
【請求項９】
工程ｂ）の少なくとも１つの一置換コハク酸無水物および任意の少なくとも１つの一置換コハク酸が、少なくとも１つの炭酸カルシウム含有フィラー材料の総乾燥重量に基づいて、総量で０．１から２．５重量％の量で提供される、請求項１から８のいずれか一項に記載の方法。
【請求項１０】
工程ｂ）の少なくとも１つの一置換コハク酸無水物が、置換基においてＣ３からＣ２５の炭素原子総量を有する線状、分岐状アルケニル基から選択される基で一置換された無水コハク酸からなる、請求項１から９のいずれか一項に記載の方法。
【請求項１１】
工程ｂ）の少なくとも１つの一置換コハク酸無水物および任意の少なくとも１つの一置換コハク酸が、工程ａ）の少なくとも１つの炭酸カルシウム含有フィラー材料の総乾燥重量に基づいて、０．１から２重量％の総量で接触工程ｃ）において添加される、請求項１から１０のいずれか一項に記載の方法。
【請求項１２】
工程ｂ）の少なくとも１つの一置換コハク酸が、少なくとも１つの一置換コハク酸無水物および少なくとも１つの一置換コハク酸のモル合計に基づいて≦１０ｍｏｌ％の量で存在する、請求項１から１１のいずれか一項に記載の方法。
【請求項１３】
接触工程ｃ）が、３０から２００℃の温度で行われる、請求項１から１２のいずれか一項に記載の方法。
【請求項１４】
接触工程ｃ）が、バッチまたは連続方法において行われる、請求項１から１３のいずれか一項に記載の方法。
【請求項１５】
接触工程ｃ）が、バッチまたは連続方法において、０．１から１０００秒の期間行われる、請求項１から１３のいずれか一項に記載の方法。
【請求項１６】
接触工程ｃ）が連続方法であり、１つまたは幾つかの接触工程を含み、総接触時間が０．１から２０秒である、請求項１４または１５に記載の方法。
【請求項１７】
工程ｃ）において前記少なくとも１つの炭酸カルシウム含有フィラー材料の表面に形成された一置換コハク酸および／または少なくとも１つの一置換コハク酸無水物の塩の反応生成物が、これらの１つ以上のカルシウム塩および／または１つ以上のマグネシウム塩である、請求項１から１６のいずれか一項に記載の方法。
【請求項１８】
方法がさらに、工程ａ）の少なくとも１つの炭酸カルシウム含有フィラー材料と、１つ以上の工程において、少なくとも１つの有機材料、例えばポリシロキサンとを接触させる工程ｄ）を含む、請求項１から１７のいずれか一項に記載の方法。
【請求項１９】
接触工程ｄ）が、接触工程ｃ）の間および／または接触工程ｃ）の後に行われる、請求項１８に記載の方法。
【請求項２０】
接触工程ｄ）が、接触工程ｃ）の後に行われる、請求項１８に記載の方法。
【請求項２１】
接触工程ｄ）が、４０から２００℃の温度において行われる、請求項１８から２０のいずれか一項に記載の方法。
【請求項２２】
少なくとも１つの有機材料が、工程ａ）の少なくとも１つの炭酸カルシウム含有フィラー材料の総乾燥重量に基づいて、１００から１０００ｐｐｍの量で接触工程ｄ）において添加される、請求項１８から２１のいずれか一項に記載の方法。
【請求項２３】
得られた表面処理されたフィラー材料生成物が、２３℃（±２℃）の温度において０．１から０．８ｍｇ／ｇの吸湿性を有する、請求項１から２２のいずれか一項に記載の方法。
【請求項２４】
得られた表面処理されたフィラー材料生成物が、≧２５０℃の揮発性物質オンセット温度を有する、請求項１から２３のいずれか一項に記載の方法。
【請求項２５】
得られた表面処理されたフィラー材料生成物が、沈降法を用いて＋２３℃（±２℃）で測定して、水：エタノール体積比が８：２未満の親水性を有する、請求項１から２４のいずれか一項に記載の方法。
【請求項２６】
表面処理されたフィラー材料生成物であって、
ａ）以下を有する請求項１から７のいずれか一項で規定された少なくとも１つの炭酸カルシウム含有フィラー材料、
ｉ）０．１μｍから７μｍの範囲の重量中位粒径ｄ５０値、
ｉｉ）≦１５μｍのトップカット（ｄ９８）、
ｉｉｉ）ＢＥＴ窒素法によって測定される場合の０．５から１５０ｍ２／ｇの比表面積（ＢＥＴ）および
ｉｖ）少なくとも１つの炭酸カルシウム含有フィラー材料の総乾燥重量に基づいて≦１重量％の残留総湿分含有量ならびに
ｂ）請求項１または１０または１７で規定された少なくとも１つの一置換コハク酸無水物および任意の少なくとも１つの一置換コハク酸および／またはこれらの塩の反応生成物を含む、少なくとも１つの炭酸カルシウム含有フィラー材料の表面上の処理層、
を含み、
ここで、表面処理されたフィラー材料生成物は、少なくとも１つの炭酸カルシウム含有フィラー材料の総乾燥重量に基づいて、０．１から３重量％の量で処理層を含み、且つ
少なくとも１つの一置換コハク酸無水物が、置換基においてＣ２からＣ３０の炭素原子総量を有する線状および分岐状アルケニル基から選択される基で一置換された無水コハク酸からなる、
表面処理されたフィラー材料生成物。
【請求項２７】
少なくとも１つの一置換コハク酸無水物および任意の少なくとも１つの一置換コハク酸とその塩の反応生成物とのモル比が、９９．９：０．１から０．１：９９．９である、請求項２６に記載の表面処理されたフィラー材料生成物。
【請求項２８】
一置換コハク酸および／または少なくとも１つの一置換コハク酸無水物の塩の反応生成物が、１つ以上のそのカルシウムおよび／またはマグネシウム塩である、請求項２６または２７に記載の表面処理されたフィラー材料生成物。
【請求項２９】
処理層がさらに、少なくとも１つの有機材料、例えばポリシロキサンを含む、請求項２６から２８のいずれか一項に記載の表面処理されたフィラー材料生成物。
【請求項３０】
表面処理されたフィラー材料生成物が、少なくとも１つの炭酸カルシウム含有フィラー材料の総乾燥重量に基づいて０．１から２．５重量％の量で処理層を含む、請求項２６から２９のいずれか一項に記載の表面処理されたフィラー材料生成物。
【請求項３１】
少なくとも１つのポリマー性樹脂およびポリマー組成物の総重量に基づいて、１から８５重量％の請求項２６から３０のいずれか一項で規定された表面処理されたフィラー材料生成物を含むポリマー組成物。
【請求項３２】
少なくとも１つのポリマー性樹脂が、少なくとも１つの熱可塑性ポリマーである、請求項３１に記載のポリマー組成物。
【請求項３３】
少なくとも１つの熱可塑性ポリマーが、ポリオレフィン、ポリアミド、ハロゲン含有ポリマーおよび／またはポリエステルのホモポリマーおよび／またはコポリマーを含む群から選択される、請求項３２に記載のポリマー組成物。
【請求項３４】
ポリマー組成物が、マスターバッチである、請求項３１から３３のいずれか一項に記載のポリマー組成物。
【請求項３５】
請求項２６から３０のいずれか一項に記載の表面処理されたフィラー材料生成物および／または請求項３１から３４のいずれか一項に記載のポリマー組成物を含む繊維またはフィラメントまたはフィルムまたはスレッド。
【請求項３６】
請求項２６から３０のいずれか一項に記載の表面処理されたフィラー材料生成物および／または請求項３１から３４のいずれか一項に記載のポリマー組成物および／または請求項３５に記載の繊維またはフィラメントまたはフィルムまたはスレッドを含む物品であって、物品が、衛生製品、医療およびヘルスケア製品、フィルタ製品、ジオテキスタイル製品、農業および園芸製品、衣類、履物およびバッグ製品、家庭用および工業用製品、パッケージング製品、建設製品などを含む群から選択される、物品。
【請求項３７】
炭酸カルシウム含有フィラー材料表面の親水性を低下させるための、請求項１または１０で規定された一置換コハク酸無水物の使用。
【請求項３８】
エポキシド樹脂の架橋反応を開始するための、請求項２６または２７のいずれか一項で規定された表面処理されたフィラー材料生成物の使用。
【外国語明細書】
2018008868000001.pdf